(57)【要約】  Ｕ６＋ドープリン酸バナジン酸塩蛍光体、Ｕ６＋ドープハロゲン化物蛍光体、Ｕ６＋ドープオキシハライド化物蛍光体、Ｕ６＋ドープケイ酸塩ゲルマネート蛍光体、Ｕ６＋ドープアルカリ土類酸化物蛍光体、およびそれらの組合せからなる群から選択される組成を有する緑色発光Ｕ６＋ドープ蛍光体に光学的に結合されたＬＥＤ光源を備えるデバイスが提示されている。Ｕ６＋ドープリン酸バナジン酸塩蛍光体は、式（Ａ１）〜（Ａ１２）の組成からなる群から選択される。Ｕ６＋ドープハロゲン化物蛍光体は、式（Ｂ１）〜（Ｂ３）の組成からなる群から選択される。Ｕ６＋ドープオキシハライド蛍光体は、式（Ｃ１）〜（Ｃ５）の組成からなる群から選択される。Ｕ６＋ドープケイ酸塩ゲルマネート蛍光体は、式（Ｄ１）〜（Ｄ１１）の組成からなる群から選択される。Ｕ６＋ドープアルカリ土類酸化物蛍光体は、式（Ｅ１）〜（Ｅ１１）からなる群から選択される。【選択図】図１
2020534694.tif 000002
【特許請求の範囲】
【請求項１】
Ｕ６＋ドープリン酸バナジン酸塩蛍光体、Ｕ６＋ドープハロゲン化物蛍光体、Ｕ６＋ドープオキシハライド化物蛍光体、Ｕ６＋ドープケイ酸塩ゲルマネート蛍光体、Ｕ６＋ドープアルカリ土類酸化物蛍光体、およびそれらの組合せからなる群から選択される緑色発光Ｕ６＋ドープ蛍光体に光学的に結合されたＬＥＤ光源を備え、
前記Ｕ６＋ドープリン酸バナジン酸塩蛍光体は、
（Ａ１）［Ｂａ、Ｓｒ、Ｃａ、Ｍｇ］［Ｂ、Ａｌ、Ｇａ、Ｉｎ］［Ｐ、Ｖ］Ｏ５：Ｕ６＋、
（Ａ２）Ｂａ２−ｘ［Ｓｒ、Ｃａ、Ｍｇ］ｘ［Ｐ１−ｙ、Ｖｙ］２Ｏ７：Ｕ６＋、ここで、０≦ｘ≦２、０≦ｙ≦１、およびｙ＝０のときｘ≠０、
（Ａ３）［Ｂａ、Ｓｒ、Ｃａ、Ｍｇ］４［Ｐ、Ｖ］２Ｏ９：Ｕ６＋、
（Ａ４）［Ｂａ、Ｓｒ、Ｃａ、Ｍｇ］３［Ｐ、Ｖ］４Ｏ１３：Ｕ６＋、
（Ａ５）［Ｂａ、Ｓｒ、Ｃａ、Ｍｇ］４［Ｂ、Ａｌ、Ｇａ、Ｉｎ］［Ｐ、Ｖ］Ｏ８：Ｕ６＋、
（Ａ６）［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋、
（Ａ７）Ｂａ３−ｘ［Ｓｒ、Ｃａ、Ｍｇ］ｘ［Ｐ１−ｙ、Ｖｙ］２Ｏ８：Ｕ６＋、ここで、０≦ｘ≦３、０≦ｙ≦１、およびｙ＝０のときｘ≠０、
（Ａ８）Ａ２［Ｂａ、Ｓｒ、Ｃａ、Ｍｇ］［Ｐ、Ｖ］２Ｏ７：Ｕ６＋、
（Ａ９）Ａ［Ｂａ、Ｓｒ、Ｃａ、Ｍｇ］［Ｐ、Ｖ］Ｏ４：Ｕ６＋、
（Ａ１０）［Ｂａ、Ｓｒ、Ｃａ、Ｍｇ］［Ｐ、Ｖ］２Ｏ６：Ｕ６＋、
（Ａ１１）［Ｂａ、Ｓｒ、Ｃａ、Ｍｇ］３［Ｂ、Ａｌ、Ｇａ、Ｉｎ］［Ｐ、Ｖ］Ｏ７：Ｕ６＋、および
（Ａ１２）［Ｂａ、Ｓｒ、Ｃａ、Ｍｇ］１０［Ｐ、Ｖ］６Ｏ２５：Ｕ６＋、
からなる群から選択され、
前記Ｕ６＋ドープハロゲン化物蛍光体は、
（Ｂ１）［Ｂａ、Ｓｒ、Ｃａ、Ｍｇ］Ｘ２：Ｕ６＋、
（Ｂ２）Ａ［Ｂａ、Ｓｒ、Ｃａ、Ｍｇ］Ｘ３：Ｕ６＋、および
（Ｂ３）［Ｂａ、Ｓｒ、Ｃａ、Ｍｇ］２Ｘ４：Ｕ６＋、
からなる群から選択され、
前記Ｕ６＋ドープオキシハライド蛍光体は、
（Ｃ１）［Ｂａ、Ｓｒ、Ｃａ、Ｍｇ］２［Ｂ、Ａｌ、Ｇａ、Ｉｎ］Ｏ３Ｘ：Ｕ６＋、
（Ｃ２）［Ｂａ、Ｓｒ、Ｃａ、Ｍｇ］２［Ｐ、Ｖ］Ｏ４Ｘ：Ｕ６＋、
（Ｃ３）Ｂａ５−ｎ［Ｓｒ、Ｃａ、Ｍｇ］ｎ［Ｐ１−ｍ、Ｖｍ］３Ｏ１２Ｘ：Ｕ６＋、ここで、０≦ｎ≦５、０≦ｍ≦１、ならびにｍ＝０およびＸ＝Ｆのときｎ≠０、
（Ｃ４）［Ｂａ、Ｓｒ、Ｃａ、Ｍｇ］５［Ｂ、Ａｌ、Ｇａ、Ｉｎ］３Ｏ９Ｘ：Ｕ６＋、および
（Ｃ５）［Ｂａ、Ｓｒ、Ｃａ、Ｍｇ］３［Ｓｉ、Ｇｅ］Ｏ４Ｘ：Ｕ６＋、
からなる群から選択され、
前記Ｕ６＋ドープケイ酸塩ゲルマネート蛍光体は、
（Ｄ１）［Ｂａ、Ｓｒ、Ｃａ、Ｍｇ］２［Ｓｉ、Ｇｅ］Ｏ４：Ｕ６＋、
（Ｄ２）［Ｂａ、Ｓｒ、Ｃａ、Ｍｇ］３［Ｓｉ、Ｇｅ］Ｏ５：Ｕ６＋、
（Ｄ３）［Ｂａ、Ｓｒ、Ｃａ、Ｍｇ］３［Ｓｉ、Ｇｅ］２Ｏ７：Ｕ６＋、
（Ｄ４）［Ｂａ、Ｓｒ、Ｃａ、Ｍｇ］［Ｓｉ、Ｇｅ］Ｏ３：Ｕ６＋、
（Ｄ５）［Ｂａ、Ｓｒ、Ｃａ、Ｍｇ］［Ｂ、Ａｌ、Ｇａ、Ｉｎ］２［Ｓｉ、Ｇｅ］２Ｏ８：Ｕ６＋、
（Ｄ６）［Ｂａ、Ｓｒ、Ｃａ、Ｍｇ］２［Ｂ、Ａｌ、Ｇａ、Ｉｎ］２［Ｓｉ、Ｇｅ］Ｏ７：Ｕ６＋、
（Ｄ７）［Ｂａ、Ｓｒ、Ｃａ、Ｍｇ］３［Ｂ、Ａｌ、Ｇａ、Ｉｎ］６［Ｓｉ、Ｇｅ］２Ｏ１６：Ｕ６＋、
（Ｄ８）［Ｂａ、Ｓｒ、Ｃａ、Ｍｇ］３［Ｂ、Ａｌ、Ｇａ、Ｉｎ］２［Ｓｉ、Ｇｅ］Ｏ８：Ｕ６＋、
（Ｄ９）［Ｂａ、Ｓｒ、Ｃａ、Ｍｇ］１１［Ｂ、Ａｌ、Ｇａ、Ｉｎ］２［Ｓｉ、Ｇｅ］４Ｏ２２：Ｕ６＋、
（Ｄ１０）［Ｂａ、Ｓｒ、Ｃａ、Ｍｇ］３［Ｂ、Ａｌ、Ｇａ、Ｉｎ］１０［Ｓｉ、Ｇｅ］Ｏ２０：Ｕ６＋、および
（Ｄ１１）［Ｂａ、Ｓｒ、Ｃａ、Ｍｇ］６．５［Ｂ、Ａｌ、Ｇａ、Ｉｎ］１１［Ｓｉ、Ｇｅ］５Ｏ３３：Ｕ６＋、
からなる群から選択され、
前記Ｕ６＋ドープアルカリ土類酸化物蛍光体は、
（Ｅ１）［Ｂａ、Ｓｒ、Ｃａ、Ｍｇ］［Ｂ、Ａｌ、Ｇａ、Ｉｎ］４Ｏ７：Ｕ６＋、
（Ｅ２）［Ｂａ、Ｓｒ、Ｃａ、Ｍｇ］３［Ｂ、Ａｌ、Ｇａ、Ｉｎ］２Ｏ６：Ｕ６＋、
（Ｅ３）［Ｂａ、Ｓｒ、Ｃａ、Ｍｇ］［Ｂ、Ａｌ、Ｇａ、Ｉｎ］６Ｏ１０：Ｕ６＋、
（Ｅ４）［Ｂａ、Ｓｒ、Ｃａ、Ｍｇ］［Ｂ、Ａｌ、Ｇａ、Ｉｎ］２Ｏ４：Ｕ６＋、
（Ｅ５）［Ｂａ、Ｓｒ、Ｃａ、Ｍｇ］４［Ｂ、Ａｌ、Ｇａ、Ｉｎ］２Ｏ７：Ｕ６＋、
（Ｅ６）［Ｂａ、Ｓｒ、Ｃａ、Ｍｇ］１２［Ｂ、Ａｌ、Ｇａ、Ｉｎ］１４Ｏ３３：Ｕ６＋、
（Ｅ７）Ａ［Ｂａ、Ｓｒ、Ｃａ、Ｍｇ］［Ｂ、Ａｌ、Ｇａ、Ｉｎ］Ｏ３：Ｕ６＋、
（Ｅ８）［Ｂａ、Ｓｒ、Ｃａ、Ｍｇ］Ｏ：Ｕ６＋、
（Ｅ９）［Ｂａ、Ｓｒ、Ｃａ、Ｍｇ］２［Ｂ、Ａｌ、Ｇａ、Ｉｎ、Ｓｃ］２Ｏ５：Ｕ６＋、
（Ｅ１０）Ａ［Ｂａ、Ｓｒ、Ｃａ、Ｍｇ］２［Ｂ、Ａｌ、Ｇａ、Ｉｎ］５Ｏ１０：Ｕ６＋、および
（Ｅ１１）Ａ［Ｂａ、Ｓｒ、Ｃａ、Ｍｇ］４［Ｂ、Ａｌ、Ｇａ、Ｉｎ］３Ｏ９：Ｕ６＋、
からなる群から選択され、
ＡはＬｉ、Ｎａ、Ｋ、Ｒｂ、Ｃｓ、またはそれらの組合せであり、
ＸはＦ、Ｃｌ、Ｂｒまたはそれらの組合せである、デバイス。
【請求項２】
前記緑色発光Ｕ６＋ドープ蛍光体は、
（Ａ１）［Ｂａ、Ｓｒ、Ｃａ、Ｍｇ］［Ｂ、Ａｌ、Ｇａ、Ｉｎ］［Ｐ、Ｖ］Ｏ５：Ｕ６＋、
（Ａ２）Ｂａ２−ｘ［Ｓｒ、Ｃａ、Ｍｇ］ｘ［Ｐ１−ｙ、Ｖｙ］２Ｏ７：Ｕ６＋、ここで、０≦ｘ≦２、０≦ｙ≦１、ｙ＝０のときｘ≠０、
（Ａ３）［Ｂａ、Ｓｒ、Ｃａ、Ｍｇ］４［Ｐ、Ｖ］２Ｏ９：Ｕ６＋、
（Ａ４）［Ｂａ、Ｓｒ、Ｃａ、Ｍｇ］３［Ｐ、Ｖ］４Ｏ１３：Ｕ６＋、
（Ａ５）［Ｂａ、Ｓｒ、Ｃａ、Ｍｇ］４［Ｂ、Ａｌ、Ｇａ、Ｉｎ］［Ｐ、Ｖ］Ｏ８：Ｕ６＋、
（Ａ６）［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋、
（Ａ７）Ｂａ３−ｘ［Ｓｒ、Ｃａ、Ｍｇ］ｘ［Ｐ１−ｙ、Ｖｙ］２Ｏ８：Ｕ６＋、ここで、０≦ｘ≦３、０≦ｙ≦１、ｙ＝０のときｘ≠０、
（Ａ８）Ａ２［Ｂａ、Ｓｒ、Ｃａ、Ｍｇ］［Ｐ、Ｖ］２Ｏ７：Ｕ６＋、
（Ａ９）Ａ［Ｂａ、Ｓｒ、Ｃａ、Ｍｇ］［Ｐ、Ｖ］Ｏ４：Ｕ６＋、
（Ａ１０）［Ｂａ、Ｓｒ、Ｃａ、Ｍｇ］［Ｐ、Ｖ］２Ｏ６：Ｕ６＋、
（Ａ１１）［Ｂａ、Ｓｒ、Ｃａ、Ｍｇ］３［Ｂ、Ａｌ、Ｇａ、Ｉｎ］［Ｐ、Ｖ］Ｏ７：Ｕ６＋、および
（Ａ１２）［Ｂａ、Ｓｒ、Ｃａ、Ｍｇ］１０［Ｐ、Ｖ］６Ｏ２５：Ｕ６＋、
からなる群から選択されるＵ６＋ドープリン酸バナジン酸塩蛍光体である、請求項１に記載のデバイス。
【請求項３】
前記緑色発光Ｕ６＋ドープ蛍光体は、
（Ｂ１）［Ｂａ、Ｓｒ、Ｃａ、Ｍｇ］Ｘ２：Ｕ６＋、
（Ｂ２）Ａ［Ｂａ、Ｓｒ、Ｃａ、Ｍｇ］Ｘ３：Ｕ６＋、および
（Ｂ３）［Ｂａ、Ｓｒ、Ｃａ、Ｍｇ］２Ｘ４：Ｕ６＋、
からなる群から選択されるＵ６＋ドープハロゲン化物蛍光体である、請求項１に記載のデバイス。
【請求項４】
前記緑色発光Ｕ６＋ドープ蛍光体は、
（Ｃ１）［Ｂａ、Ｓｒ、Ｃａ、Ｍｇ］２［Ｂ、Ａｌ、Ｇａ、Ｉｎ］Ｏ３Ｘ：Ｕ６＋、
（Ｃ２）［Ｂａ、Ｓｒ、Ｃａ、Ｍｇ］２［Ｐ、Ｖ］Ｏ４Ｘ：Ｕ６＋、
（Ｃ３）Ｂａ５−ｎ［Ｓｒ、Ｃａ、Ｍｇ］ｎ［Ｐ１−ｍ、Ｖｍ］３Ｏ１２Ｘ：Ｕ６＋、ここで、０≦ｎ≦５、０≦ｍ≦１、ならびにｍ＝０およびＸ＝Ｆのときｎ≠０、
（Ｃ４）［Ｂａ、Ｓｒ、Ｃａ、Ｍｇ］５［Ｂ、Ａｌ、Ｇａ、Ｉｎ］３Ｏ９Ｘ：Ｕ６＋、および
（Ｃ５）［Ｂａ、Ｓｒ、Ｃａ、Ｍｇ］３［Ｓｉ、Ｇｅ］Ｏ４Ｘ：Ｕ６＋、
からなる群から選択されるＵ６＋ドープオキシハライド化物蛍光体である、請求項１に記載のデバイス。
【請求項５】
前記緑色発光Ｕ６＋ドープ蛍光体は、
（Ｄ１）［Ｂａ、Ｓｒ、Ｃａ、Ｍｇ］２［Ｓｉ、Ｇｅ］Ｏ４：Ｕ６＋、
（Ｄ２）［Ｂａ、Ｓｒ、Ｃａ、Ｍｇ］３［Ｓｉ、Ｇｅ］Ｏ５：Ｕ６＋、
（Ｄ３）［Ｂａ、Ｓｒ、Ｃａ、Ｍｇ］３［Ｓｉ、Ｇｅ］２Ｏ７：Ｕ６＋、
（Ｄ４）［Ｂａ、Ｓｒ、Ｃａ、Ｍｇ］［Ｓｉ、Ｇｅ］Ｏ３：Ｕ６＋、
（Ｄ５）［Ｂａ、Ｓｒ、Ｃａ、Ｍｇ］［Ｂ、Ａｌ、Ｇａ、Ｉｎ］２［Ｓｉ、Ｇｅ］２Ｏ８：Ｕ６＋、
（Ｄ６）［Ｂａ、Ｓｒ、Ｃａ、Ｍｇ］２［Ｂ、Ａｌ、Ｇａ、Ｉｎ］２［Ｓｉ、Ｇｅ］Ｏ７：Ｕ６＋、
（Ｄ７）［Ｂａ、Ｓｒ、Ｃａ、Ｍｇ］３［Ｂ、Ａｌ、Ｇａ、Ｉｎ］６［Ｓｉ、Ｇｅ］２Ｏ１６：Ｕ６＋、
（Ｄ８）［Ｂａ、Ｓｒ、Ｃａ、Ｍｇ］３［Ｂ、Ａｌ、Ｇａ、Ｉｎ］２［Ｓｉ、Ｇｅ］Ｏ８：Ｕ６＋、
（Ｄ９）［Ｂａ、Ｓｒ、Ｃａ、Ｍｇ］１１［Ｂ、Ａｌ、Ｇａ、Ｉｎ］２［Ｓｉ、Ｇｅ］４Ｏ２２：Ｕ６＋、
（Ｄ１０）［Ｂａ、Ｓｒ、Ｃａ、Ｍｇ］３［Ｂ、Ａｌ、Ｇａ、Ｉｎ］１０［Ｓｉ、Ｇｅ］Ｏ２０：Ｕ６＋、および
（Ｄ１１）［Ｂａ、Ｓｒ、Ｃａ、Ｍｇ］６．５［Ｂ、Ａｌ、Ｇａ、Ｉｎ］１１［Ｓｉ、Ｇｅ］５Ｏ３３：Ｕ６＋、
からなる群から選択されるＵ６＋ドープケイ酸塩ゲルマネート蛍光体である、請求項１に記載のデバイス。
【請求項６】
前記緑色発光Ｕ６＋ドープ蛍光体は、
（Ｅ１）［Ｂａ、Ｓｒ、Ｃａ、Ｍｇ］［Ｂ、Ａｌ、Ｇａ、Ｉｎ］４Ｏ７：Ｕ６＋、
（Ｅ２）［Ｂａ、Ｓｒ、Ｃａ、Ｍｇ］３［Ｂ、Ａｌ、Ｇａ、Ｉｎ］２Ｏ６：Ｕ６＋、
（Ｅ３）［Ｂａ、Ｓｒ、Ｃａ、Ｍｇ］［Ｂ、Ａｌ、Ｇａ、Ｉｎ］６Ｏ１０：Ｕ６＋、
（Ｅ４）［Ｂａ、Ｓｒ、Ｃａ、Ｍｇ］［Ｂ、Ａｌ、Ｇａ、Ｉｎ］２Ｏ４：Ｕ６＋、
（Ｅ５）［Ｂａ、Ｓｒ、Ｃａ、Ｍｇ］４［Ｂ、Ａｌ、Ｇａ、Ｉｎ］２Ｏ７：Ｕ６＋、
（Ｅ６）［Ｂａ、Ｓｒ、Ｃａ、Ｍｇ］１２［Ｂ、Ａｌ、Ｇａ、Ｉｎ］１４Ｏ３３：Ｕ６＋、
（Ｅ７）Ａ［Ｂａ、Ｓｒ、Ｃａ、Ｍｇ］［Ｂ、Ａｌ、Ｇａ、Ｉｎ］Ｏ３：Ｕ６＋、
（Ｅ８）［Ｂａ、Ｓｒ、Ｃａ、Ｍｇ］Ｏ：Ｕ６＋、
（Ｅ９）［Ｂａ、Ｓｒ、Ｃａ、Ｍｇ］２［Ｂ、Ａｌ、Ｇａ、Ｉｎ、Ｓｃ］２Ｏ５：Ｕ６＋、
（Ｅ１０）Ａ［Ｂａ、Ｓｒ、Ｃａ、Ｍｇ］２［Ｂ、Ａｌ、Ｇａ、Ｉｎ］５Ｏ１０：Ｕ６＋、および
（Ｅ１１）Ａ［Ｂａ、Ｓｒ、Ｃａ、Ｍｇ］４［Ｂ、Ａｌ、Ｇａ、Ｉｎ］３Ｏ９：Ｕ６＋、
からなる群から選択されるＵ６＋ドープアルカリ土類酸化物蛍光体である、請求項１に記載のデバイス。
【請求項７】
式Ｉ：
ＡｘＭＦｙ：Ｍｎ４＋
Ｉ
の蛍光体をさらに含み、
ＡはＬｉ、Ｎａ、Ｋ、Ｒｂ、Ｃｓ、またはそれらの組合せであり、
Ｍは、Ｓｉ、Ｇｅ、Ｓｎ、Ｔｉ、Ｚｒ、Ａｌ、Ｇａ、Ｉｎ、Ｓｃ、Ｈｆ、Ｙ、Ｌａ、Ｎｂ、Ｔａ、Ｂｉ、Ｇｄ、またはそれらの組合せであり、
ｘはＭＦｙイオンの電荷の絶対値であり、
ｙは５、６、または７である、
請求項１に記載のデバイス。
【請求項８】
式Ｉの前記蛍光体がＫ２ＳｉＦ６：Ｍｎ４＋である、請求項４に記載のデバイス。
【請求項９】
請求項１に記載の前記デバイスを含む照明装置。
【請求項１０】
請求項１に記載の前記デバイスを含むバックライト装置。
【請求項１１】
前記デバイスは、Ｓｒ３Ｂ２Ｏ６：Ｕ６＋、Ｃａ３Ｂ２Ｏ６：Ｕ６＋、Ｃａ１０Ｐ６Ｏ２５：Ｕ６＋、Ｓｒ１０Ｐ６Ｏ２５：Ｕ６＋、Ｓｒ４ＡｌＰＯ８：Ｕ６＋、Ｂａ４ＡｌＰＯ８：Ｕ６＋、Ｓｒ２ＳｉＯ４：Ｕ６＋、Ｃａ２ＳｉＯ４：Ｕ６＋、Ｓｒ３Ａｌ２Ｏ６：Ｕ６＋、Ｃａ３Ａｌ２Ｏ６：Ｕ６＋、Ｃａ１２Ａｌ１４Ｏ３３：Ｕ６＋、Ｃａ２Ａｌ２ＳｉＯ７：Ｕ６＋、Ｓｒ２ＢＯ３Ｃｌ：Ｕ６＋、Ｃａ２ＢＯ３Ｃｌ：Ｕ６＋、Ｃａ２ＰＯ４Ｃｌ：Ｕ６＋、Ｃａ５（ＰＯ４）３Ｃｌ：Ｕ６＋、Ｓｒ５（ＢＯ３）３Ｃｌ：Ｕ６＋、Ｃａ２ＧｅＯ４：Ｕ６＋、Ｓｒ２ＧｅＯ４：Ｕ６＋、Ｃａ３Ｖ２Ｏ８：Ｕ６＋、ＮａＣａＰＯ４：Ｕ６＋、ＬｉＳｒＰＯ４：Ｕ６＋、Ｃａ３Ｉｎ２Ｏ６：Ｕ６＋、ＬｉＳｒＢＯ３：Ｕ６＋、ＬｉＣａＢＯ３：Ｕ６＋、Ｓｒ３Ｇａ２Ｏ６：Ｕ６＋、Ｂａ６Ａｌ５Ｐ５Ｏ２６：Ｕ６＋、およびＬｉＳｒ４Ｂ３Ｏ９：Ｕ６＋、からなる群から選択される緑色発光Ｕ６＋ドープ蛍光体を含む、請求項１０に記載のバックライト装置。
【請求項１２】
請求項１０に記載の前記バックライト装置を備えるテレビ。
【請求項１３】
請求項１０に記載の前記バックライト装置を備える携帯電話。
【請求項１４】
請求項１０に記載の前記バックライト装置を含むコンピュータモニタ。
【請求項１５】
［Ｂａ、Ｓｒ、Ｃａ、Ｍｇ］４［Ｂ、Ａｌ、Ｇａ、Ｉｎ］［Ｐ、Ｖ］Ｏ８：Ｕ６＋および［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋から選択される、緑色発光Ｕ６＋ドープ蛍光体。
【請求項１６】
Ｕ６＋ドープリン酸バナジン酸塩蛍光体、Ｕ６＋ドープハロゲン化物蛍光体、Ｕ６＋ドープオキシハライド化物蛍光体、Ｕ６＋ドープケイ酸塩ゲルマネート蛍光体、Ｕ６＋ドープアルカリ土類酸化物蛍光体、およびそれらの組合せからなる群から選択される緑色発光Ｕ６＋ドープ蛍光体に光学的に結合されたＬＥＤ光源を備え、
前記Ｕ６＋ドープリン酸バナジン酸塩蛍光体はＢａ２Ｐ２Ｏ７：Ｕ６＋およびＢａ３Ｐ２Ｏ８：Ｕ６＋を含まず、前記Ｕ６＋ドープオキシハライド蛍光体はＢａ５Ｐ３Ｏ１２Ｆ：Ｕ６＋を含まない、デバイス。
【請求項１７】
前記緑色発光Ｕ６＋ドープ蛍光体は、
（Ａ１）［Ｂａ、Ｓｒ、Ｃａ、Ｍｇ］［Ｂ、Ａｌ、Ｇａ、Ｉｎ］［Ｐ、Ｖ］Ｏ５：Ｕ６＋、
（Ａ２）Ｂａ２−ｘ［Ｓｒ、Ｃａ、Ｍｇ］ｘ［Ｐ１−ｙ、Ｖｙ］２Ｏ７：Ｕ６＋、ここで、０≦ｘ≦２、０≦ｙ≦１、ｙ＝０のときｘ≠０、
（Ａ３）［Ｂａ、Ｓｒ、Ｃａ、Ｍｇ］４［Ｐ、Ｖ］２Ｏ９：Ｕ６＋、
（Ａ４）［Ｂａ、Ｓｒ、Ｃａ、Ｍｇ］３［Ｐ、Ｖ］４Ｏ１３：Ｕ６＋、
（Ａ５）［Ｂａ、Ｓｒ、Ｃａ、Ｍｇ］４［Ｂ、Ａｌ、Ｇａ、Ｉｎ］［Ｐ、Ｖ］Ｏ８：Ｕ６＋、
（Ａ６）［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋、
（Ａ７）Ｂａ３−ｘ［Ｓｒ、Ｃａ、Ｍｇ］ｘ［Ｐ１−ｙ、Ｖｙ］２Ｏ８：Ｕ６＋、ここで、０≦ｘ≦３、０≦ｙ≦１、ｙ＝０のときｘ≠０、
（Ａ８）Ａ２［Ｂａ、Ｓｒ、Ｃａ、Ｍｇ］［Ｐ、Ｖ］２Ｏ７：Ｕ６＋、
（Ａ９）Ａ［Ｂａ、Ｓｒ、Ｃａ、Ｍｇ］［Ｐ、Ｖ］Ｏ４：Ｕ６＋、
（Ａ１０）［Ｂａ、Ｓｒ、Ｃａ、Ｍｇ］［Ｐ、Ｖ］２Ｏ６：Ｕ６＋、
（Ａ１１）［Ｂａ、Ｓｒ、Ｃａ、Ｍｇ］３［Ｂ、Ａｌ、Ｇａ、Ｉｎ］［Ｐ、Ｖ］Ｏ７：Ｕ６＋、および
（Ａ１２）［Ｂａ、Ｓｒ、Ｃａ、Ｍｇ］１０［Ｐ、Ｖ］６Ｏ２５：Ｕ６＋、
からなる群から選択されるＵ６＋ドープリン酸バナジン酸塩蛍光体である、請求項１６に記載のデバイス。
【請求項１８】
前記緑色発光Ｕ６＋ドープ蛍光体は、
（Ｂ１）［Ｂａ、Ｓｒ、Ｃａ、Ｍｇ］Ｘ２：Ｕ６＋、
（Ｂ２）Ａ［Ｂａ、Ｓｒ、Ｃａ、Ｍｇ］Ｘ３：Ｕ６＋、および
（Ｂ３）［Ｂａ、Ｓｒ、Ｃａ、Ｍｇ］２Ｘ４：Ｕ６＋、
からなる群から選択されるＵ６＋ドープハロゲン化物蛍光体である、請求項１６に記載のデバイス。
【請求項１９】
前記緑色発光Ｕ６＋ドープ蛍光体は、
（Ｃ１）［Ｂａ、Ｓｒ、Ｃａ、Ｍｇ］２［Ｂ、Ａｌ、Ｇａ、Ｉｎ］Ｏ３Ｘ：Ｕ６＋、
（Ｃ２）［Ｂａ、Ｓｒ、Ｃａ、Ｍｇ］２［Ｐ、Ｖ］Ｏ４Ｘ：Ｕ６＋、
（Ｃ３）Ｂａ５−ｎ［Ｓｒ、Ｃａ、Ｍｇ］ｎ［Ｐ１−ｍ、Ｖｍ］３Ｏ１２Ｘ：Ｕ６＋、ここで、０≦ｎ≦５、０≦ｍ≦１、ならびにｍ＝０およびＸ＝Ｆのときｎ≠０、
（Ｃ４）［Ｂａ、Ｓｒ、Ｃａ、Ｍｇ］５［Ｂ、Ａｌ、Ｇａ、Ｉｎ］３Ｏ９Ｘ：Ｕ６＋、および
（Ｃ５）［Ｂａ、Ｓｒ、Ｃａ、Ｍｇ］３［Ｓｉ、Ｇｅ］Ｏ４Ｘ：Ｕ６＋、
からなる群から選択されるＵ６＋ドープオキシハライド化物蛍光体である、請求項１６に記載のデバイス。
【請求項２０】
前記緑色発光Ｕ６＋ドープ蛍光体は、
（Ｄ１）［Ｂａ、Ｓｒ、Ｃａ、Ｍｇ］２［Ｓｉ、Ｇｅ］Ｏ４：Ｕ６＋、
（Ｄ２）［Ｂａ、Ｓｒ、Ｃａ、Ｍｇ］３［Ｓｉ、Ｇｅ］Ｏ５：Ｕ６＋、
（Ｄ３）［Ｂａ、Ｓｒ、Ｃａ、Ｍｇ］３［Ｓｉ、Ｇｅ］２Ｏ７：Ｕ６＋、
（Ｄ４）［Ｂａ、Ｓｒ、Ｃａ、Ｍｇ］［Ｓｉ、Ｇｅ］Ｏ３：Ｕ６＋、
（Ｄ５）［Ｂａ、Ｓｒ、Ｃａ、Ｍｇ］［Ｂ、Ａｌ、Ｇａ、Ｉｎ］２［Ｓｉ、Ｇｅ］２Ｏ８：Ｕ６＋、
（Ｄ６）［Ｂａ、Ｓｒ、Ｃａ、Ｍｇ］２［Ｂ、Ａｌ、Ｇａ、Ｉｎ］２［Ｓｉ、Ｇｅ］Ｏ７：Ｕ６＋、
（Ｄ７）［Ｂａ、Ｓｒ、Ｃａ、Ｍｇ］３［Ｂ、Ａｌ、Ｇａ、Ｉｎ］６［Ｓｉ、Ｇｅ］２Ｏ１６：Ｕ６＋、
（Ｄ８）［Ｂａ、Ｓｒ、Ｃａ、Ｍｇ］３［Ｂ、Ａｌ、Ｇａ、Ｉｎ］２［Ｓｉ、Ｇｅ］Ｏ８：Ｕ６＋、
（Ｄ９）［Ｂａ、Ｓｒ、Ｃａ、Ｍｇ］１１［Ｂ、Ａｌ、Ｇａ、Ｉｎ］２［Ｓｉ、Ｇｅ］４Ｏ２２：Ｕ６＋、
（Ｄ１０）［Ｂａ、Ｓｒ、Ｃａ、Ｍｇ］３［Ｂ、Ａｌ、Ｇａ、Ｉｎ］１０［Ｓｉ、Ｇｅ］Ｏ２０：Ｕ６＋、および
（Ｄ１１）［Ｂａ、Ｓｒ、Ｃａ、Ｍｇ］６．５［Ｂ、Ａｌ、Ｇａ、Ｉｎ］１１［Ｓｉ、Ｇｅ］５Ｏ３３：Ｕ６＋、
からなる群から選択されるＵ６＋ドープケイ酸塩ゲルマネート蛍光体である、請求項１６に記載のデバイス。
【請求項２１】
前記緑色発光Ｕ６＋ドープ蛍光体は、
（Ｅ１）［Ｂａ、Ｓｒ、Ｃａ、Ｍｇ］［Ｂ、Ａｌ、Ｇａ、Ｉｎ］４Ｏ７：Ｕ６＋、
（Ｅ２）［Ｂａ、Ｓｒ、Ｃａ、Ｍｇ］３［Ｂ、Ａｌ、Ｇａ、Ｉｎ］２Ｏ６：Ｕ６＋、
（Ｅ３）［Ｂａ、Ｓｒ、Ｃａ、Ｍｇ］［Ｂ、Ａｌ、Ｇａ、Ｉｎ］６Ｏ１０：Ｕ６＋、
（Ｅ４）［Ｂａ、Ｓｒ、Ｃａ、Ｍｇ］［Ｂ、Ａｌ、Ｇａ、Ｉｎ］２Ｏ４：Ｕ６＋、
（Ｅ５）［Ｂａ、Ｓｒ、Ｃａ、Ｍｇ］４［Ｂ、Ａｌ、Ｇａ、Ｉｎ］２Ｏ７：Ｕ６＋、
（Ｅ６）［Ｂａ、Ｓｒ、Ｃａ、Ｍｇ］１２［Ｂ、Ａｌ、Ｇａ、Ｉｎ］１４Ｏ３３：Ｕ６＋、
（Ｅ７）Ａ［Ｂａ、Ｓｒ、Ｃａ、Ｍｇ］［Ｂ、Ａｌ、Ｇａ、Ｉｎ］Ｏ３：Ｕ６＋、
（Ｅ８）［Ｂａ、Ｓｒ、Ｃａ、Ｍｇ］Ｏ：Ｕ６＋、
（Ｅ９）［Ｂａ、Ｓｒ、Ｃａ、Ｍｇ］２［Ｂ、Ａｌ、Ｇａ、Ｉｎ、Ｓｃ］２Ｏ５：Ｕ６＋、
（Ｅ１０）Ａ［Ｂａ、Ｓｒ、Ｃａ、Ｍｇ］２［Ｂ、Ａｌ、Ｇａ、Ｉｎ］５Ｏ１０：Ｕ６＋、および
（Ｅ１１）Ａ［Ｂａ、Ｓｒ、Ｃａ、Ｍｇ］４［Ｂ、Ａｌ、Ｇａ、Ｉｎ］３Ｏ９：Ｕ６＋、
からなる群から選択されるＵ６＋ドープアルカリ土類酸化物蛍光体である、請求項１６に記載のデバイス。
【発明の詳細な説明】
【背景技術】
【０００１】
現在のディスプレイデバイス技術は、産業および住宅用途で最も広く使用されているフラットパネルディスプレイの１つである液晶ディスプレイ（ｌｉｑｕｉｄ  ｃｒｙｓｔａｌ  ｄｉｓｐｌａｙ：ＬＣＤ）に依存している。しかし、低エネルギー消費、コンパクトサイズ、高輝度を備えた次世代デバイスには、色域（ＮＴＳＣ比）の改善が必要である。
【０００２】
ディスプレイで使用するＬＥＤバックライトユニット（ｂａｃｋｌｉｇｈｔ  ｕｎｉｔｓ：ＢＬＵ）は、青色ＬＥＤ、緑色蛍光体、および赤色蛍光体の組合せに基づいている。ＬＥＤ  ＢＬＵの色域は、主に蛍光体の選択によって決まる。赤色蛍光体Ｋ２ＳｉＦ６：Ｍｎ４＋は、６〜８ｎｍの半値全幅（ｆｕｌｌ  ｗｉｄｔｈ  ａｔ  ｈａｌｆ  ｍａｘｉｍｕｍ：ＦＷＨＭ）のピークを有し、発光ピークの相対強度に対応して高い色再現性をもたらす。緑色蛍光体、β−ＳｉＡｌＯＮ：Ｅｕ２＋は、半値幅が４６〜５２ｎｍで、ピーク波長が５３４ｎｍであり、これは純粋な緑ではなく、緑がかった黄色である。したがって、青色放射を効率的に吸収し、高い量子効率を提供し、演色性が改善された新しい緑色発光蛍光体に対するニーズもある。
【発明の概要】
【０００３】
簡潔に言えば、一態様では、本開示は、Ｕ６＋ドープリン酸バナジン酸塩蛍光体、Ｕ６＋ドープハロゲン化物蛍光体、Ｕ６＋ドープオキシハライド蛍光体、Ｕ６＋ドープケイ酸塩ゲルマネート蛍光体、Ｕ６＋ドープアルカリ土類酸化物蛍光体、およびそれらの組合せからなる群から選択される組成を有する緑色発光Ｕ６＋ドープ蛍光体に光学的に結合されたＬＥＤ光源を備えるデバイスに関する。Ｕ６＋ドープリン酸バナジン酸塩蛍光体は、式（Ａ１）〜（Ａ１２）の組成からなる群から選択される。Ｕ６＋ドープハロゲン化物蛍光体は、式（Ｂ１）〜（Ｂ３）の組成からなる群から選択される。Ｕ６＋ドープオキシハライド蛍光体は、式（Ｃ１）〜（Ｃ５）の組成からなる群から選択される。Ｕ６＋ドープケイ酸塩ゲルマネート蛍光体は、式（Ｄ１）〜（Ｄ１１）の組成からなる群から選択される。Ｕ６＋ドープアルカリ土類酸化物蛍光体は、式（Ｅ１）〜（Ｅ１１）からなる群から選択される。
【０００４】
別の態様では、本開示は、Ｕ６＋ドープリン酸バナジン酸塩蛍光体、Ｕ６＋ドープハロゲン化物蛍光体、Ｕ６＋ドープオキシハライド化物蛍光体、Ｕ６＋ドープケイ酸塩ゲルマネート蛍光体、Ｕ６＋ドープアルカリ土類酸化物蛍光体、およびそれらの組合せからなる群から選択される緑色発光Ｕ６＋ドープ蛍光体に光学的に結合されたＬＥＤ光源を備えるデバイスに関し、Ｕ６＋ドープリン酸バナジン酸塩蛍光体はＢａ２Ｐ２Ｏ７：Ｕ６＋およびＢａ３Ｐ２Ｏ８：Ｕ６＋を含まず、Ｕ６＋ドープオキシハライド蛍光体はＢａ５Ｐ３Ｏ１２Ｆ：Ｕ６＋を含まない。
【０００５】
一態様では、本開示は、［Ｂａ、Ｓｒ、Ｃａ、Ｍｇ］４［Ｂ、Ａｌ、Ｇａ、Ｉｎ］［Ｐ、Ｖ］Ｏ８：Ｕ６＋および［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋から選択される緑色発光Ｕ６＋ドープ蛍光体に関する。
【図面の簡単な説明】
【０００６】
本発明のこれらおよび他の特徴、態様、および利点は、添付図面を参照しながら以下の詳細な説明を読むことでよりよく理解されよう。図面において、同様の文字は同様の部分を表す。
【０００７】
【図１】本開示の一実施形態によるデバイスの概略断面図である。
【０００８】
【図２】本開示の一実施形態による照明装置の概略断面図である。
【０００９】
【図３】本開示の別の実施形態による照明装置の概略断面図である。
【００１０】
【図４】本開示の一実施形態による照明装置の破断側面斜視図である。
【００１１】
【図５】本開示の一実施形態による、表面実装デバイス（ｓｕｒｆａｃｅ−ｍｏｕｎｔｅｄ  ｄｅｖｉｃｅ：ＳＭＤ）の概略斜視図である。
【００１２】
【図６】式Ａ１の緑色発光Ｕ６＋ドープ蛍光体の励起スペクトルおよび発光スペクトルを示す図である。
【００１３】
【図７】式Ａ１の緑色発光Ｕ６＋ドープ蛍光体の励起スペクトルおよび発光スペクトルを示す図である。
【００１４】
【図８】ガラス形態の式Ａ１の緑色発光Ｕ６＋ドープ蛍光体の励起スペクトルおよび発光スペクトルを示す図である。
【００１５】
【図９】ガラス形態の式Ａ１の緑色発光Ｕ６＋ドープ蛍光体の励起スペクトルおよび発光スペクトルを示す図である。
【００１６】
【図１０】式Ａ１の緑色発光Ｕ６＋ドープ蛍光体の励起スペクトルおよび発光スペクトルを示す図である。
【００１７】
【図１１】式Ａ８の緑色発光Ｕ６＋ドープ蛍光体の励起スペクトルおよび発光スペクトルを示す図である。
【００１８】
【図１２】式Ａ２の緑色発光Ｕ６＋ドープ蛍光体の励起スペクトルおよび発光スペクトルを示す図である。
【００１９】
【図１３】式Ａ２の緑色発光Ｕ６＋ドープ蛍光体の励起スペクトルおよび発光スペクトルを示す図である。
【００２０】
【図１４】式Ａ２の緑色発光Ｕ６＋ドープ蛍光体の励起スペクトルおよび発光スペクトルを示す図である。
【００２１】
【図１５】式Ａ２の緑色発光Ｕ６＋ドープ蛍光体の励起スペクトルおよび発光スペクトルを示す図である。
【００２２】
【図１６】式Ｂ１の緑色発光Ｕ６＋ドープ蛍光体の励起スペクトルおよび発光スペクトルを示す図である。
【００２３】
【図１７】式Ｂ１の緑色発光Ｕ６＋ドープ蛍光体の励起スペクトルおよび発光スペクトルを示す図である。
【００２４】
【図１８】式Ｂ１の緑色発光Ｕ６＋ドープ蛍光体の励起スペクトルおよび発光スペクトルを示す図である。
【００２５】
【図１９】式Ｂ１の緑色発光Ｕ６＋ドープ蛍光体の励起スペクトルおよび発光スペクトルを示す図である。
【００２６】
【図２０】式Ｅ１の緑色発光Ｕ６＋ドープ蛍光体の励起スペクトルおよび発光スペクトルを示す図である。
【００２７】
【図２１】式Ｅ１の緑色発光Ｕ６＋ドープ蛍光体の励起スペクトルおよび発光スペクトルを示す図である。
【００２８】
【図２２】式Ｅ１の緑色発光Ｕ６＋ドープ蛍光体の励起スペクトルおよび発光スペクトルを示す図である。
【００２９】
【図２３】式Ｅ１の緑色発光Ｕ６＋ドープ蛍光体の励起スペクトルおよび発光スペクトルを示す図である。
【００３０】
【図２４】式Ｅ１の緑色発光Ｕ６＋ドープ蛍光体の励起スペクトルおよび発光スペクトルを示す図である。
【００３１】
【図２５】式Ｅ１の緑色発光Ｕ６＋ドープ蛍光体の励起スペクトルおよび発光スペクトルを示す図である。
【００３２】
【図２６】式Ｅ１の緑色発光Ｕ６＋ドープ蛍光体の励起スペクトルおよび発光スペクトルを示す図である。
【００３３】
【図２７】式Ｅ２の緑色発光Ｕ６＋ドープ蛍光体の励起スペクトルおよび発光スペクトルを示す図である。
【００３４】
【図２８】式Ｅ２の緑色発光Ｕ６＋ドープ蛍光体の励起スペクトルおよび発光スペクトルを示す図である。
【００３５】
【図２９】式Ｅ２の緑色発光Ｕ６＋ドープ蛍光体の励起スペクトルおよび発光スペクトルを示す図である。
【００３６】
【図３０】式Ｅ２の緑色発光Ｕ６＋ドープ蛍光体の励起スペクトルおよび発光スペクトルを示す図である。
【００３７】
【図３１】式Ｅ２の緑色発光Ｕ６＋ドープ蛍光体の励起スペクトルおよび発光スペクトルを示す図である。
【００３８】
【図３２】式Ｅ２の緑色発光Ｕ６＋ドープ蛍光体の励起スペクトルおよび発光スペクトルを示す図である。
【００３９】
【図３３】式Ｅ２の緑色発光Ｕ６＋ドープ蛍光体の励起スペクトルおよび発光スペクトルを示す図である。
【００４０】
【図３４】式Ｅ２の緑色発光Ｕ６＋ドープ蛍光体の励起スペクトルおよび発光スペクトルを示す図である。
【００４１】
【図３５】式Ｅ２の緑色発光Ｕ６＋ドープ蛍光体の励起スペクトルおよび発光スペクトルを示す図である。
【００４２】
【図３６】式Ｅ２の緑色発光Ｕ６＋ドープ蛍光体の励起スペクトルおよび発光スペクトルを示す図である。
【００４３】
【図３７】式Ｅ２の緑色発光Ｕ６＋ドープ蛍光体の励起スペクトルおよび発光スペクトルを示す図である。
【００４４】
【図３８】式Ｅ３の緑色発光Ｕ６＋ドープ蛍光体の励起スペクトルおよび発光スペクトルを示す図である。
【００４５】
【図３９】式Ａ３の緑色発光Ｕ６＋ドープ蛍光体の励起スペクトルおよび発光スペクトルを示す図である。
【００４６】
【図４０】式Ａ３の緑色発光Ｕ６＋ドープ蛍光体の励起スペクトルおよび発光スペクトルを示す図である。
【００４７】
【図４１】式Ａ４の緑色発光Ｕ６＋ドープ蛍光体の励起スペクトルおよび発光スペクトルを示す図である。
【００４８】
【図４２】式Ａ４の緑色発光Ｕ６＋ドープ蛍光体の励起スペクトルおよび発光スペクトルを示す図である。
【００４９】
【図４３】式Ｂ２の緑色発光Ｕ６＋ドープ蛍光体の励起スペクトルおよび発光スペクトルを示す図である。
【００５０】
【図４４】式Ｂ３の緑色発光Ｕ６＋ドープ蛍光体の励起スペクトルおよび発光スペクトルを示す図である。
【００５１】
【図４５】式Ａ５の緑色発光Ｕ６＋ドープ蛍光体の励起スペクトルおよび発光スペクトルを示す図である。
【００５２】
【図４６】式Ａ５の緑色発光Ｕ６＋ドープ蛍光体の励起スペクトルおよび発光スペクトルを示す図である。
【００５３】
【図４７】式Ａ５の緑色発光Ｕ６＋ドープ蛍光体の励起スペクトルおよび発光スペクトルを示す図である。
【００５４】
【図４８】式Ａ５の緑色発光Ｕ６＋ドープ蛍光体の励起スペクトルおよび発光スペクトルを示す図である。
【００５５】
【図４９】式Ａ５の緑色発光Ｕ６＋ドープ蛍光体の励起スペクトルおよび発光スペクトルを示す図である。
【００５６】
【図５０】式Ａ５の緑色発光Ｕ６＋ドープ蛍光体の励起スペクトルおよび発光スペクトルを示す図である。
【００５７】
【図５１】式Ａ６の緑色発光Ｕ６＋ドープ蛍光体の励起スペクトルおよび発光スペクトルを示す図である。
【００５８】
【図５２】式Ａ６の緑色発光Ｕ６＋ドープ蛍光体の励起スペクトルおよび発光スペクトルを示す図である。
【００５９】
【図５３】式Ａ６の緑色発光Ｕ６＋ドープ蛍光体の励起スペクトルおよび発光スペクトルを示す図である。
【００６０】
【図５４】式Ａ６の緑色発光Ｕ６＋ドープ蛍光体の励起スペクトルおよび発光スペクトルを示す図である。
【００６１】
【図５５】式Ａ６の緑色発光Ｕ６＋ドープ蛍光体の励起スペクトルおよび発光スペクトルを示す図である。
【００６２】
【図５６】式Ａ６の緑色発光Ｕ６＋ドープ蛍光体の励起スペクトルおよび発光スペクトルを示す図である。
【００６３】
【図５７】式Ｅ４の緑色発光Ｕ６＋ドープ蛍光体の励起スペクトルおよび発光スペクトルを示す図である。
【００６４】
【図５８】式Ｅ４の緑色発光Ｕ６＋ドープ蛍光体の励起スペクトルおよび発光スペクトルを示す図である。
【００６５】
【図５９】式Ｄ１の緑色発光Ｕ６＋ドープ蛍光体の励起スペクトルおよび発光スペクトルを示す図である。
【００６６】
【図６０】式Ｄ１の緑色発光Ｕ６＋ドープ蛍光体の励起スペクトルおよび発光スペクトルを示す図である。
【００６７】
【図６１】式Ｄ１の緑色発光Ｕ６＋ドープ蛍光体の励起スペクトルおよび発光スペクトルを示す図である。
【００６８】
【図６２】式Ｄ１の緑色発光Ｕ６＋ドープ蛍光体の励起スペクトルおよび発光スペクトルを示す図である。
【００６９】
【図６３】式Ｄ２の緑色発光Ｕ６＋ドープ蛍光体の励起スペクトルおよび発光スペクトルを示す図である。
【００７０】
【図６４】式Ｄ２の緑色発光Ｕ６＋ドープ蛍光体の励起スペクトルおよび発光スペクトルを示す図である。
【００７１】
【図６５】式Ｅ５の緑色発光Ｕ６＋ドープ蛍光体の励起スペクトルおよび発光スペクトルを示す図である。
【００７２】
【図６６】式Ｅ５の緑色発光Ｕ６＋ドープ蛍光体の励起スペクトルおよび発光スペクトルを示す図である。
【００７３】
【図６７】式Ｄ３の緑色発光Ｕ６＋ドープ蛍光体の励起スペクトルおよび発光スペクトルを示す図である。
【００７４】
【図６８】式Ｅ６の緑色発光Ｕ６＋ドープ蛍光体の励起スペクトルおよび発光スペクトルを示す図である。
【００７５】
【図６９】式Ｄ４の緑色発光Ｕ６＋ドープ蛍光体の励起スペクトルおよび発光スペクトルを示す図である。
【００７６】
【図７０】式Ｄ４の緑色発光Ｕ６＋ドープ蛍光体の励起スペクトルおよび発光スペクトルを示す図である。
【００７７】
【図７１】式Ａ７の緑色発光Ｕ６＋ドープ蛍光体の励起スペクトルおよび発光スペクトルを示す図である。
【００７８】
【図７２】式Ａ７の緑色発光Ｕ６＋ドープ蛍光体の励起スペクトルおよび発光スペクトルを示す図である。
【００７９】
【図７３】式Ａ７の緑色発光Ｕ６＋ドープ蛍光体の励起スペクトルおよび発光スペクトルを示す図である。
【００８０】
【図７４】式Ａ７の緑色発光Ｕ６＋ドープ蛍光体の励起スペクトルおよび発光スペクトルを示す図である。
【００８１】
【図７５】式Ｄ５の緑色発光Ｕ６＋ドープ蛍光体の励起スペクトルおよび発光スペクトルを示す図である。
【００８２】
【図７６】式Ｄ５の緑色発光Ｕ６＋ドープ蛍光体の励起スペクトルおよび発光スペクトルを示す図である。
【００８３】
【図７７】式Ｄ５の緑色発光Ｕ６＋ドープ蛍光体の励起スペクトルおよび発光スペクトルを示す図である。
【００８４】
【図７８】式Ｄ５の緑色発光Ｕ６＋ドープ蛍光体の励起スペクトルおよび発光スペクトルを示す図である。
【００８５】
【図７９】式Ｄ６の緑色発光Ｕ６＋ドープ蛍光体の励起スペクトルおよび発光スペクトルを示す図である。
【００８６】
【図８０】式Ｃ１の緑色発光Ｕ６＋ドープ蛍光体の励起スペクトルおよび発光スペクトルを示す図である。
【００８７】
【図８１】式Ｃ２の緑色発光Ｕ６＋ドープ蛍光体の励起スペクトルおよび発光スペクトルを示す図である。
【００８８】
【図８２】式Ｃ３の緑色発光Ｕ６＋ドープ蛍光体の励起スペクトルおよび発光スペクトルを示す図である。
【００８９】
【図８３】式Ｃ３の緑色発光Ｕ６＋ドープ蛍光体の励起スペクトルおよび発光スペクトルを示す図である。
【００９０】
【図８４】式Ｅ８の緑色発光Ｕ６＋ドープ蛍光体の励起スペクトルおよび発光スペクトルを示す図である。
【００９１】
【図８５】式Ａ８の緑色発光Ｕ６＋ドープ蛍光体の励起スペクトルおよび発光スペクトルを示す図である。
【００９２】
【図８６】式Ａ８の緑色発光Ｕ６＋ドープ蛍光体の励起スペクトルおよび発光スペクトルを示す図である。
【００９３】
【図８７】式Ａ８の緑色発光Ｕ６＋ドープ蛍光体の励起スペクトルおよび発光スペクトルを示す図である。
【００９４】
【図８８】式Ａ８の緑色発光Ｕ６＋ドープ蛍光体の励起スペクトルおよび発光スペクトルを示す図である。
【００９５】
【図８９】式Ａ９の緑色発光Ｕ６＋ドープ蛍光体の励起スペクトルおよび発光スペクトルを示す図である。
【００９６】
【図９０】式Ａ９の緑色発光Ｕ６＋ドープ蛍光体の励起スペクトルおよび発光スペクトルを示す図である。
【００９７】
【図９１】式Ａ９の緑色発光Ｕ６＋ドープ蛍光体の励起スペクトルおよび発光スペクトルを示す図である。
【００９８】
【図９２】式Ａ９の緑色発光Ｕ６＋ドープ蛍光体の励起スペクトルおよび発光スペクトルを示す図である。
【００９９】
【図９３】式Ａ９の緑色発光Ｕ６＋ドープ蛍光体の励起スペクトルおよび発光スペクトルを示す図である。
【０１００】
【図９４】式Ａ９の緑色発光Ｕ６＋ドープ蛍光体の励起スペクトルおよび発光スペクトルを示す図である。
【０１０１】
【図９５】式Ａ９の緑色発光Ｕ６＋ドープ蛍光体の励起スペクトルおよび発光スペクトルを示す図である。
【０１０２】
【図９６】式Ａ１０の緑色発光Ｕ６＋ドープ蛍光体の励起スペクトルおよび発光スペクトルを示す図である。
【０１０３】
【図９７】式Ａ１０の緑色発光Ｕ６＋ドープ蛍光体の励起スペクトルおよび発光スペクトルを示す図である。
【０１０４】
【図９８】式Ｃ３の緑色発光Ｕ６＋ドープ蛍光体の励起スペクトルおよび発光スペクトルを示す図である。
【０１０５】
【図９９】式Ｅ７の緑色発光Ｕ６＋ドープ蛍光体の励起スペクトルおよび発光スペクトルを示す図である。
【０１０６】
【図１００】式Ｅ７の緑色発光Ｕ６＋ドープ蛍光体の励起スペクトルおよび発光スペクトルを示す図である。
【０１０７】
【図１０１】式Ｃ５の緑色発光Ｕ６＋ドープ蛍光体の励起スペクトルおよび発光スペクトルを示す図である。
【０１０８】
【図１０２】式Ａ１１の緑色発光Ｕ６＋ドープ蛍光体の励起スペクトルおよび発光スペクトルを示す図である。
【０１０９】
【図１０３】式Ａ１１の緑色発光Ｕ６＋ドープ蛍光体の励起スペクトルおよび発光スペクトルを示す図である。
【０１１０】
【図１０４】式Ｄ７の緑色発光Ｕ６＋ドープ蛍光体の励起スペクトルおよび発光スペクトルを示す図である。
【０１１１】
【図１０５】式Ｄ８の緑色発光Ｕ６＋ドープ蛍光体の励起スペクトルおよび発光スペクトルを示す図である。
【０１１２】
【図１０６】式Ｄ９の緑色発光Ｕ６＋ドープ蛍光体の励起スペクトルおよび発光スペクトルを示す図である。
【０１１３】
【図１０７】式Ｄ１０の緑色発光Ｕ６＋ドープ蛍光体の励起スペクトルおよび発光スペクトルを示す図である。
【０１１４】
【図１０８】式Ｄ１１の緑色発光Ｕ６＋ドープ蛍光体の励起スペクトルおよび発光スペクトルを示す図である。
【０１１５】
【図１０９】式Ｅ９の緑色発光Ｕ６＋ドープ蛍光体の励起スペクトルおよび発光スペクトルを示す図である。
【０１１６】
【図１１０】式Ｅ１０の緑色発光Ｕ６＋ドープ蛍光体の励起スペクトルおよび発光スペクトルを示す図である。
【０１１７】
【図１１１】式Ｅ１１の緑色発光Ｕ６＋ドープ蛍光体の励起スペクトルおよび発光スペクトルを示す図である。
【発明を実施するための形態】
【０１１８】
以下の明細書および特許請求の範囲において、単数形「１つ（ａ）」、「１つ（ａｎ）」、および「その（ｔｈｅ）」は、文脈からそうでないことが明確に示されていない限り、複数の指示対象を含む。本明細書で使用される「または」という用語は、排他的であることを意味するものではなく、存在する参照構成要素の少なくとも１つを指し、文脈からそうでないことが明確に示されていない限り、参照構成要素の組合せが存在する可能性がある場合を含む。
【０１１９】
本明細書および特許請求の範囲を通して本明細書で使用される近似の用語は、関連する基本機能の変更をもたらさずに許容できる程度に変動する可能性のある定量的表現を修正するために適用できる。したがって、「約」や「実質的に」などの用語によって修正された値は、指定された正確な値に限定されない。場合によっては、近似の用語は、値を測定するための機器の精度に対応する場合がある。
【０１２０】
本開示によるデバイスは、Ｕ６＋ドープリン酸バナジン酸塩蛍光体、Ｕ６＋ドープハロゲン化物蛍光体、Ｕ６＋ドープオキシハライド化物蛍光体、Ｕ６＋ドープケイ酸塩ゲルマネート蛍光体、Ｕ６＋ドープアルカリ土類酸化物蛍光体、およびそれらの組合せからなる群から選択される緑色発光Ｕ６＋ドープ蛍光体に光学的に結合されたＬＥＤ光源を備える。いくつかの実施形態では、Ｕ６＋ドープリン酸バナジン酸塩蛍光体は、式（Ａ１）〜（Ａ１２）の組成からなる群から選択される。いくつかの実施形態では、Ｕ６＋ドープリン酸バナジン酸塩蛍光体は、Ｂａ２Ｐ２Ｏ７：Ｕ６＋およびＢａ３Ｐ２Ｏ８：Ｕ６＋を含まない。いくつかの実施形態では、Ｕ６＋ドープハロゲン化物蛍光体は、式（Ｂ１）〜（Ｂ３）の組成からなる群から選択される。いくつかの実施形態では、Ｕ６＋ドープオキシハライド化物蛍光体は、式（Ｃ１）〜（Ｃ５）の組成からなる群から選択される。いくつかの実施形態では、Ｕ６＋ドープオキシハライド化物蛍光体は、Ｂａ５Ｐ３Ｏ１２Ｆ：Ｕ６＋を含まない。いくつかの実施形態では、Ｕ６＋ドープケイ酸塩ゲルマネート蛍光体は、式（Ｄ１）〜（Ｄ１１）の組成からなる群から選択される。いくつかの実施形態では、Ｕ６＋ドープアルカリ土類酸化物蛍光体は、式（Ｅ１）〜（Ｅ１１）からなる群から選択される。
【０１２１】
緑色発光Ｕ６＋ドープ蛍光体の各式は、さまざまな組成を表し得る。式（Ａ１）〜（Ａ１２）、（Ｂ１）〜（Ｂ３）、（Ｃ１）〜（Ｃ５）、（Ｄ１）〜（Ｄ１１）、および（Ｅ１）〜（Ｅ１１）の角括弧は、少なくとも元素の１つが、蛍光体組成物中に存在し、その２つ以上の任意の組合せが存在し得ることを示している。たとえば、式［Ｂａ、Ｓｒ、Ｃａ、Ｍｇ］［Ｂ、Ａｌ、Ｇａ、Ｉｎ］［Ｐ、Ｖ］Ｏ５：Ｕ６＋は、Ｂａ、Ｓｒ、Ｃａ、Ｍｇの少なくとも１つ、またはＢａ、Ｓｒ、Ｃａ、Ｍｇの２つ以上の任意の組合せ、および、Ｂ、Ａｌ、Ｇａ、Ｉｎの少なくとも１つ、またはＢ、Ａｌ、Ｇａ、Ｉｎの２つ以上の任意の組合せを包含する。例には、ＢａＢＰＯ５：Ｕ６＋、ＳｒＢＰＯ５：Ｕ６＋、ＭｇＡｌＰＯ５：Ｕ６＋、Ｓｒ［ＢｘＡｌ１−ｘ］ＰＯ５：Ｕ６＋（０≦ｘ≦１）、またはそれらの組合せが含まれる。さらに、式（Ａ１）〜（Ａ１２）、（Ｂ１）〜（Ｂ３）、（Ｃ１）〜（Ｃ５）、（Ｄ１）〜（Ｄ１１）、および（Ｅ１）〜（Ｅ１１）の組成は、式内のコロン「：」の後にＵ６＋が示されている。この表現は、蛍光体組成物がＵ６＋でドープされており、Ｕ６＋ドープ蛍光体と呼ばれる場合があることを示している。
【０１２２】
本明細書で使用される場合、「リン酸バナジン酸塩蛍光体」という用語は、Ｐ、Ｖまたはそれらの組合せを包含する式（Ａ１）〜（Ａ１２）から選択される組成を有する化合物を指す。
【０１２３】
本明細書で使用される場合、「ケイ酸塩ゲルマネート蛍光体」という用語は、Ｓｉ、Ｇｅ、またはそれらの組合せを包含する式（Ｄ１）〜（Ｄ１１）から選択される組成を有する化合物を指す。
【０１２４】
本明細書に開示される緑色発光Ｕ６＋ドープ蛍光体は、近紫外領域または青色領域（約４００ｎｍ〜４７０ｎｍの間の波長範囲）の放射線を吸収し、約５１０ｎｍ〜約５４０ｎｍ、特に約５２０ｎｍ〜約５３０ｎｍの波長範囲を中心とする発光ピークを有する狭い領域で発光する。いくつかの実施形態では、これらの蛍光体は、蛍光体ブレンドで利用されて白色光を生成し得る。これらの狭い緑色発光蛍光体は、特にディスプレイ用途に役立つ。
【０１２５】
緑色発光Ｕ６＋ドープ蛍光体は、活性剤イオンＵ６＋で活性化されるか、またはドープされる。いくつかの実施形態では、Ｍｎ２＋、Ｍｎ４＋、Ｃｅ３＋、Ｓｎ２＋、Ｂｉ３＋、Ｓｂ３＋、Ｃｒ３＋、Ｔｂ３＋、Ｐｒ３＋、Ｅｕ３＋、Ｔｉ４＋、Ｉｎ＋、Ｔｌ＋、Ｄｙ３＋およびＰｂ２＋などの追加の活性剤イオンが存在してもよい。
【０１２６】
いくつかの実施形態では、緑色発光Ｕ６＋ドープ蛍光体は、式（Ａ１）〜（Ａ１２）の組成およびそれらの組合せからなる群から選択されるＵ６＋ドープリン酸バナジン酸塩蛍光体である。いくつかの実施形態では、緑色発光Ｕ６＋ドープ蛍光体は、［Ｂａ、Ｓｒ、Ｃａ、Ｍｇ］４［Ｂ、Ａｌ、Ｇａ、Ｉｎ］［Ｐ、Ｖ］Ｏ８：Ｕ６＋および［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋から選択される。ある特定の実施形態において、緑色発光Ｕ６＋ドープリン酸バナジン酸塩蛍光体は、［Ｂａ、Ｓｒ、Ｃａ、Ｍｇ］４［Ｂ、Ａｌ、Ｇａ、Ｉｎ］［Ｐ、Ｖ］Ｏ８：Ｕ６＋である。例には、これらに限定されないが、Ｓｒ４ＡｌＰＯ８：Ｕ６＋、Ｂａ４ＡｌＰＯ８：Ｕ６＋、Ｃａ４ＡｌＰＯ８：Ｕ６＋、ＳｒＢａ３ＡｌＰＯ８：Ｕ６＋、Ｓｒ２Ｂａ２ＡｌＰＯ８：Ｕ６＋、またはＳｒ３ＢａＡｌＰＯ８：Ｕ６＋が含まれる。ある特定の実施形態において、緑色発光Ｕ６＋ドープＵ６＋ドープリン酸バナジン酸塩蛍光体は、［Ｂａ、Ｓｒ、Ｃａ、Ｍｇ］６［Ｂ、Ａｌ、Ｇａ、Ｉｎ］５［Ｐ、Ｖ］５Ｏ２６：Ｕ６＋である。例には、これらに限定されないが、Ｂａ６Ａｌ５Ｐ５Ｏ２６：Ｕ６＋、Ｂａ６Ｇａ５Ｐ５Ｏ２６：Ｕ６＋、Ｂａ６Ｉｎ５Ｐ５Ｏ２６：Ｕ６＋、Ｂａ６Ａｌ５Ｖ５Ｏ２６：Ｕ６＋、Ｂａ６Ｇａ５Ｖ５Ｏ２６：Ｕ６＋、またはＢａ６Ｉｎ５Ｖ５Ｏ２６：Ｕ６＋が含まれる。他の非限定的な例として、ＳｒＢＰＯ５：Ｕ６＋、ＢａＢＰ５：Ｕ６＋、ＭｇＡｌＰＯ５：Ｕ６＋、Ｃａ２Ｖ２Ｏ７：Ｕ６＋、Ｂａ２Ｖ２Ｏ７：Ｕ６＋、ＣａＭｇＶ２Ｏ７：Ｕ６＋、ＳｒＭｇＶ２Ｏ７：Ｕ６＋、Ｓｒ４Ｐ２Ｏ９：Ｕ６＋、Ｃａ４Ｐ２Ｏ９：Ｕ６＋、Ｂａ３Ｐ４Ｏ１３：Ｕ６＋、Ｓｒ３Ｐ４Ｏ１３：Ｕ６＋、Ｃａ１０Ｐ６Ｏ２５：Ｕ６＋、Ｓｒ１０Ｐ６Ｏ２５：Ｕ６＋、Ｍｇ３Ｐ２Ｏ８：Ｕ６＋、Ｃａ３Ｖ２Ｏ８：Ｕ６＋、Ｂａ３Ｖ２Ｏ８：Ｕ６＋、ＢａＭｇ２Ｖ２Ｏ８：Ｕ６＋、Ｃｓ２ＣａＰ２Ｏ７：Ｕ６＋、Ｃｓ２ＳｒＰ２Ｏ７：Ｕ６＋、Ｃｓ２ＣａＶ２Ｏ７：Ｕ６＋、Ｃｓ２ＳｒＶ２Ｏ７：Ｕ６＋、Ｌｉ２ＢａＰ２Ｏ７：Ｕ６＋、ＮａＣａＰＯ４：Ｕ６＋、ＬｉＳｒＰＯ４：Ｕ６＋、ＮａＳｒＰＯ４：Ｕ６＋、ＫＳｒＰＯ４：Ｕ６＋、ＫＢａＶＯ４：Ｕ６＋、ＫＳｒＶＯ４：Ｕ６＋、ＫＣａＶＯ４：Ｕ６＋、ＢａＰ２Ｏ６：Ｕ６＋、ＣａＶ２Ｏ６：Ｕ６＋、Ｂａ３ＢＰＯ７：Ｕ６＋、またはＳｒ３ＢＰＯ７：Ｕ６＋、を含む。
【０１２７】
一部の実施形態では、緑色発光Ｕ６＋ドープ蛍光体は、式（Ｂ１）〜（Ｂ３）の組成およびそれらの組合せからなる群から選択されるＵ６＋ドープハロゲン化物蛍光体である。例には、これらに限定されないが、ＣａＦ２：Ｕ６＋、ＢａＦ２：Ｕ６＋、ＢａＦＣｌ：Ｕ６＋、ＢａＦＢｒ：Ｕ６＋、ＬｉＢａＦ３：Ｕ６＋、またはＢａＭｇＦ４：Ｕ６＋が含まれる。いくつかの実施形態では、緑色発光Ｕ６＋ドープ蛍光体は、式（Ｃ１）〜（Ｃ５）の組成およびそれらの組合せからなる群から選択されるＵ６＋ドープオキシハライド化物蛍光体である。例には、これらに限定されないが、Ｃａ２ＢＯ３Ｃｌ：Ｕ６＋、Ｃａ２ＰＯ４Ｃｌ：Ｕ６＋、Ｃａ５（ＰＯ４）３Ｃｌ：Ｕ６＋、Ｂａ５Ｖ３Ｏ１２Ｃｌ：Ｕ６＋、Ｓｒ５（ＢＯ３）３Ｃｌ：Ｕ６＋、またはＳｒ３ＧｅＯ４Ｆ：Ｕ６＋が含まれる。いくつかの実施形態では、緑色発光Ｕ６＋ドープ蛍光体は、式（Ｄ１）〜（Ｄ１１）の組成およびそれらの組合せからなる群から選択されるＵ６＋ドープケイ酸塩ゲルマネート蛍光体である。例には、これらに限定されないが、Ｃａ２ＳｉＯ４：Ｕ６＋、Ｍｇ２ＳｉＯ４：Ｕ６＋、Ｃａ２ＧｅＯ４：Ｕ６＋、Ｓｒ２ＧｅＯ４：Ｕ６＋、Ｓｒ３ＳｉＯ５：Ｕ６＋、Ｃａ３ＳｉＯ５：Ｕ６＋、Ｃａ３Ｓｉ２Ｏ７：Ｕ６＋、ＭｇＳｉＯ３：Ｕ６＋、ＢａＧｅＯ３：Ｕ６＋、ＢａＡｌ２Ｓｉ２Ｏ８：Ｕ６＋、ＳｒＡｌ２Ｓｉ２Ｏ８：Ｕ６＋、ＣａＡｌ２Ｓｉ２Ｏ８：Ｕ６＋、ＢａＧａ２Ｓｉ２Ｏ８：Ｕ６＋、ＣａＡｌ２ＳｉＯ７：Ｕ６＋、Ｂａ３Ｂ６Ｓｉ２Ｏ１６：Ｕ６＋、Ｃａ１１Ｂ２Ｓｉ４Ｏ２２：Ｕ６＋、Ｓｒ３Ａｌ１０ＳｉＯ２０：Ｕ６＋、またはＢａ６．５Ａｌ１１Ｓｉ５Ｏ３３：Ｕ６＋が含まれる。いくつかの実施形態では、緑色発光Ｕ６＋ドープ蛍光体は、式（Ｅ１）〜（Ｅ１１）の組成およびそれらの組合せからなる群から選択されるＵ６＋ドープアルカリ土類蛍光体である。例には、これらに限定されないが、ＣａＡｌ２Ｂ２Ｏ７：Ｕ６＋、ＳｒＡｌ２Ｂ２Ｏ７：Ｕ６＋、ＢａＡｌ２Ｂ２Ｏ７：Ｕ６＋、ＣａＢ４Ｏ７：Ｕ６＋、ＳｒＢ４Ｏ７：Ｕ６＋、ＳｒＡｌ３ＢＯ７：Ｕ６＋、ＣａＡｌＢ３Ｏ７：Ｕ６＋、Ｃａ３Ｂ２Ｏ６：Ｕ６＋、Ｓｒ３Ｂ２Ｏ６：Ｕ６＋、Ｂａ３Ｂ２Ｏ６：Ｕ６＋、Ｓｒ３Ａｌ２Ｏ６：Ｕ６＋、Ｃａ３Ａｌ２Ｏ６：Ｕ６＋、Ｂａ２ＳｒＡｌ２Ｏ６：Ｕ６＋、ＢａＳｒ２Ａｌ２Ｏ６：Ｕ６＋、Ｂａ２ＳｒＢ２Ｏ６：Ｕ６＋、ＢａＳｒ２Ｂ２Ｏ６：Ｕ６＋、Ｃａ３Ｉｎ２Ｏ６：Ｕ６＋、Ｓｒ３Ｉｎ２Ｏ６：Ｕ６＋、ＳｒＢ６Ｏ１０：Ｕ６＋、ＳｒＡｌ２Ｏ４：Ｕ６＋、ＳｒＡｌＢＯ４：Ｕ６＋、Ｓｒ４Ａｌ２Ｏ７：Ｕ６＋、Ｃａ４Ａｌ２Ｏ７：Ｕ６＋、Ｓｒ１０Ｇａ６Ｓｃ４Ｏ２５：Ｕ６＋、Ｃａ１２Ａｌ１４Ｏ３３：Ｕ６＋、ＬｉＳｒＢＯ３：Ｕ６＋、ＬｉＣａＢＯ３：Ｕ６＋、ＳｒＯ：Ｕ６＋、ＬｉＢａ２Ｂ５Ｏ１０：Ｕ６＋、またはＬｉＳｒ４Ｂ３Ｏ９：Ｕ６＋が含まれる。
【０１２８】
いくつかの実施形態では、バックライト装置専用のデバイスは、Ｓｒ３Ｂ２Ｏ６：Ｕ６＋、Ｃａ３Ｂ２Ｏ６：Ｕ６＋、Ｃａ１０Ｐ６Ｏ２５：Ｕ６＋、Ｓｒ１０Ｐ６Ｏ２５：Ｕ６＋、Ｓｒ４ＡｌＰＯ８：Ｕ６＋、Ｂａ４ＡｌＰＯ８：Ｕ６＋、Ｓｒ２ＳｉＯ４：Ｕ６＋、Ｃａ２ＳｉＯ４：Ｕ６＋、Ｓｒ３Ａｌ２Ｏ６：Ｕ６＋、Ｃａ３Ａｌ２Ｏ６：Ｕ６＋、Ｃａ１２Ａｌ１４Ｏ３３：Ｕ６＋、Ｃａ２Ａｌ２ＳｉＯ７：Ｕ６＋、Ｃａ２ＢＯ３Ｃｌ：Ｕ６＋、Ｃａ２ＰＯ４Ｃｌ：Ｕ６＋、Ｃａ５（ＰＯ４）３Ｃｌ：Ｕ６＋、Ｓｒ５（ＢＯ３）３Ｃｌ：Ｕ６＋、Ｃａ２ＧｅＯ４：Ｕ６＋、Ｓｒ２ＧｅＯ４：Ｕ６＋、Ｃａ３Ｖ２Ｏ８：Ｕ６＋、ＮａＣａＰＯ４：Ｕ６＋、Ｃａ３Ｉｎ２Ｏ６：Ｕ６＋、ＬｉＳｒＢＯ３：Ｕ６＋、ＬｉＣａＢＯ３：Ｕ６＋、Ｓｒ３Ｇａ２Ｏ６：Ｕ６＋およびＬｉＳｒ４Ｂ３Ｏ９：Ｕ６＋からなる群から選択される緑色発光Ｕ６＋ドープ蛍光体を含む。
【０１２９】
本開示のデバイスは、一般的な照明用途およびディスプレイ用途のための照明装置およびバックライト装置として使用され得る。例としては、クロマティックランプ、プラズマスクリーン、キセノン励起ランプ、ＵＶ励起マーキングシステム、自動車用ヘッドランプ、ホームおよびシアタープロジェクタ、レーザポンプデバイス、ポイントセンサ、液晶ディスプレイ（ＬＣＤ）バックライトユニット、テレビ、コンピュータモニタ、携帯電話、スマートフォン、タブレットコンピュータ、および本明細書に記載のＬＥＤ光源を備えるディスプレイを有する他のハンドヘルドデバイスが含まれる。これらの用途のリストは、単なる例示であり、網羅的なものではない。
【０１３０】
図１は、本開示の一実施形態によるデバイス１０を示す。デバイス１０は、ＬＥＤ光源１２と、本開示で上述したように緑色発光Ｕ６＋ドープ蛍光体を含む蛍光体材料１４とを含む。ＬＥＤ光源１２は、ＵＶ発光ＬＥＤまたは青色発光ＬＥＤを含み得る。いくつかの実施形態では、ＬＥＤ光源１２は、約４４０ｎｍ〜約４６０ｎｍの波長範囲の青色光を生成する。デバイス１０において、本明細書に記載の緑色発光Ｕ６＋ドープ蛍光体を含む蛍光体材料１４は、ＬＥＤ光源１２に光学的に結合されている。光学的に結合されるとは、ＬＥＤ光源１２からの放射が蛍光体材料１４を励起でき、放射による励起に応答して蛍光体材料１４が発光できることを意味する。蛍光体材料１４は、ＬＥＤ光源１２の一部に配置されてもよく、またはＬＥＤ光源１２から距離を隔てて配置されてもよい。
【０１３１】
本明細書で説明する例示的なＬＥＤ光源の一般的な議論は、無機ＬＥＤベースの光源に向けられている。しかし、本明細書で使用する場合、この用語は、半導体レーザダイオード（ＬＤ）、有機発光ダイオード（ＯＬＥＤ）、またはＬＥＤとＬＤとのハイブリッドなど、すべてのＬＥＤ光源を包含することを意味する。さらに、特に明記しない限り、ＬＥＤ光源は別の放射源によって交換、補足、または増強される場合があり、半導体、半導体ＬＥＤ、またはＬＥＤチップへの言及は、ＬＤおよびＯＬＥＤを含むがこれらに限定されない、適切な放射源の単なる代表例であることに留意されたい。
【０１３２】
いくつかの実施形態では、蛍光体材料１４は、式Ｉ：Ａ２［ＭＦ６］：Ｍｎ４＋の赤色発光蛍光体をさらに含み、Ａは、Ｌｉ、Ｎａ、Ｋ、Ｒｂ、Ｃｓ、またはそれらの組合せであり、Ｍは、Ｓｉ、Ｇｅ、Ｓｎ、Ｔｉ、Ｚｒ、Ａｌ、Ｇａ、Ｉｎ、Ｓｃ、Ｈｆ、Ｙ、Ｌａ、Ｎｂ、Ｔａ、Ｂｉ、Ｇｄ、またはそれらの組合せである。式の赤色発光蛍光体は、ＬＥＤ光源に光学的に結合されている。式Ｉの蛍光体は、米国特許第７，４９７，９７３号明細書および米国特許第８，９０６，７２４号明細書、ならびにゼネラルエレクトリック社に譲渡された関連特許に記載されている。
【０１３３】
式Ｉの赤色発光蛍光体の例には、Ｋ２［ＳｉＦ６］：Ｍｎ４＋、Ｋ２［ＴｉＦ６］：Ｍｎ４＋、Ｋ２［ＳｎＦ６］：Ｍｎ４＋、Ｃｓ２［ＴｉＦ６］：Ｍｎ４＋、Ｒｂ２［ＴｉＦ６］：Ｍｎ４＋、Ｃｓ２［ＳｉＦ６］：Ｍｎ４＋、Ｒｂ２［ＳｉＦ６］：Ｍｎ４＋、Ｎａ２［ＴｉＦ６］：Ｍｎ４＋、Ｎａ２［ＺｒＦ６］：Ｍｎ４＋、Ｋ３［ＺｒＦ７］：Ｍｎ４＋、Ｋ３［ＢｉＦ７］：Ｍｎ４＋、Ｋ３［ＹＦ７］：Ｍｎ４＋、Ｋ３［ＬａＦ７］：Ｍｎ４＋、Ｋ３［ＧｄＦ７］：Ｍｎ４＋、Ｋ３［ＮｂＦ７］：Ｍｎ４＋、またはＫ３［ＴａＦ７］：Ｍｎ４＋が含まれる。ある特定の実施形態では、式Ｉの蛍光体はＫ２ＳｉＦ６：Ｍｎ４＋である。
【０１３４】
蛍光体材料１４は、粉末、ガラス、複合体、例えば、蛍光体ポリマー複合体または蛍光体ガラス複合体などの任意の形態で存在し得る。さらに、蛍光体材料１４は、層、シート、ストリップ、分散粒子、またはそれらの組合せとして使用され得る。いくつかの実施形態では、蛍光体材料１４は、ガラス形態の緑色発光Ｕ６＋ドープ蛍光体を含む。これらの実施形態のいくつかにおいて、デバイス１０は、蛍光体ホイール（図示せず）の形態の蛍光体材料１４を含み得る。蛍光体ホイールは、ガラス形態の緑色発光Ｕ６＋ドープ蛍光体を含み得る。例えば、蛍光体ホイールは、ガラス形態のＳｒＢＰＯ５：Ｕ６＋などのＵ６＋ドープリン酸バナジン酸塩蛍光体を含み得る。蛍光体ホイールおよび関連デバイスは、以前に出願された特許出願シリアル番号ＰＣＴ／ＵＳ１７／３１６５４に記載されている。
【０１３５】
いくつかの実施形態では、デバイス１０は、ディスプレイ用途のためのバックライトユニットであり得る。これらの実施形態では、緑色発光Ｕ６＋ドープ蛍光体を含む蛍光体材料１４は、ＬＥＤ光源１２の表面上に搭載または配置されるシートまたはストリップの形態で存在し得る。バックライトユニットおよび関連するデバイスは、以前に出願された米国特許出願第１５／３７０７６２号明細書に記載されている。
【０１３６】
図２は、いくつかの実施形態による照明装置またはランプ２０を示す。照明装置２０は、ＬＥＤチップ２２と、ＬＥＤチップ２２に電気的に取り付けられたリード２４とを含む。リード２４は、より厚いリードフレーム２６によって支持された細いワイヤを備えていてもよく、またはリード２４は自己支持電極を備えてもよく、リードフレームは省略されてもよい。リード２４は、ＬＥＤチップ２２に電流を供給し、それによりＬＥＤチップ２２に放射線を放出させる。
【０１３７】
緑色発光Ｕ６＋ドープ蛍光体を含む蛍光体材料の層３０は、ＬＥＤチップ２２の表面２１上に配置されている。蛍光体層３０は、任意の適切な方法、例えば、シリコーンと蛍光体材料とを混合することにより調製されたスラリを使用することにより配置され得る。そのような方法の１つでは、蛍光体材料粒子がランダムに懸濁されたシリコーンスラリがＬＥＤチップ１２の周りに配置される。この方法は、蛍光体層３０およびＬＥＤチップ２２の可能な位置の単なる例示である。蛍光体層３０は、ＬＥＤチップ２２上にスラリをコーティングおよび乾燥させることにより、ＬＥＤチップ２２の発光面全体にまたは直接その上にコーティングされてもよい。ＬＥＤチップ２２によって放出される光は、蛍光体材料によって放出される光と混合して、所望の放出を生成する。
【０１３８】
引き続き図２を参照すると、ＬＥＤチップ２２はエンベロープ２８内にカプセル化され得る。エンベロープ２８は、例えばガラスまたはプラスチックで形成され得る。ＬＥＤチップ２２は、カプセル化材料３２によって囲まれ得る。カプセル化材料３２は、低温ガラス、または当技術分野で知られているポリマーもしくは樹脂、例えば、エポキシ、シリコーン、エポキシシリコーン、アクリレート、またはそれらの組合せであってもよい。代替実施形態では、照明装置２０は、エンベロープ２８なしでカプセル化材料３２のみを含み得る。エンベロープ２８およびカプセル化材料３２はどちらも、これらの要素を光が透過できるように透明でなければならない。
【０１３９】
図３に示すいくつかの実施形態では、図２に示すような、ＬＥＤチップ２２上に直接形成する代わりに、蛍光体材料３３緑色発光Ｕ６＋ドープ蛍光体がカプセル化材料３２内に散在している。蛍光体材料３３は、カプセル化材料３２の一部内に、またはカプセル化材料３２の全体積に亘って散在していてもよい。ＬＥＤチップ２２から放出される青色光は、蛍光体材料３３から放出される光と混合し、混合された光は照明装置２０から外へ透過する。
【０１４０】
さらに別の実施形態では、図４に示すように、緑色発光Ｕ６＋ドープ蛍光体を含む蛍光体材料の層３４が、ＬＥＤチップ２２上に形成される代わりに、エンベロープ２８の表面上にコーティングされる。図示のように、蛍光体層３４は、エンベロープ２８の内面２９にコーティングされているが、蛍光体層３４は、必要に応じてエンベロープ２８の外面にコーティングされ得る。蛍光体層３４は、エンベロープ２８の表面全体、またはエンベロープ２８の内面２９の上部のみにコーティングされてもよい。ＬＥＤチップ２２によって放出されるＵＶ光／青色光は、蛍光体層３４によって放出される光と混合し、混合された光は透過する。もちろん、蛍光体材料は、（図２〜図４に示すように）任意の２つもしくは３つすべての場所、またはエンベロープ２８とは別に、またはＬＥＤチップ２２に組み込まれるなど、他の適切な場所に配置され得る。
【０１４１】
上記の構造のいずれにおいても、照明装置２０（図２〜図４）は、カプセル化材料３２に埋め込まれた複数の散乱粒子（図示せず）も含み得る。散乱粒子は、例えば、アルミナ、シリカ、ジルコニア、またはチタニアを含み得る。散乱粒子は、好ましくは無視できる量の吸収で、ＬＥＤチップ２２から放出された指向性光を効果的に散乱する。
【０１４２】
いくつかの実施形態は、例えば、図５に示すように、バックライト用途のための、表面実装デバイス（ｓｕｒｆａｃｅ  ｍｏｕｎｔｅｄ  ｄｅｖｉｃｅ：ＳＭＤ）タイプの発光ダイオード５０を含む。このＳＭＤは「側面放射型」であり、導光部材５４の突出部に発光窓５２を有する。ＳＭＤパッケージは、上記で定義されたＬＥＤチップと、本明細書に記載された緑色発光Ｕ６＋ドープ蛍光体を含む蛍光体材料とを含み得る。
【０１４３】
緑色発光Ｕ６＋ドープ蛍光体、および任意で式Ｉの赤色発光Ｍｎ４＋ドープ蛍光体に加えて、蛍光体材料は１つまたは複数の他の発光材料をさらに含み得る。青色、黄色、赤色、オレンジ色、または他の色の蛍光体などの追加の発光材料を蛍光体材料に使用して、結果として生じる光の白色をカスタマイズし、特定のスペクトルパワー分布を生成することができる。
【０１４４】
蛍光体材料に使用するのに適した追加の蛍光体には、これらに限定されないが、以下が含まれる。
【０１４５】
（（Ｓｒ１−ｚ（Ｃａ、Ｂａ、Ｍｇ、Ｚｎ）ｚ）１−（ｘ＋ｗ）（Ｌｉ、Ｎａ、Ｋ、Ｒｂ）ｗＣｅｘ）３（Ａｌ１−ｙＳｉｙ）Ｏ４＋ｙ＋３（ｘ−ｗ）Ｆ１−ｙ−３（ｘ−ｗ）、０＜ｘ≦０．１０、０≦ｙ≦０．５、０≦ｚ≦０．５、０≦ｗ≦ｘ；（Ｃａ、Ｃｅ）３Ｓｃ２Ｓｉ３Ｏ１２（ＣａＳｉＧ）；（Ｓｒ、Ｃａ、Ｂａ）３Ａｌ１−ｘＳｉｘＯ４＋ｘＦ１−ｘ：Ｃｅ３＋（ＳＡＳＯＦ））；（Ｂａ、Ｓｒ、Ｃａ）５（ＰＯ４）３（Ｃｌ、Ｆ、Ｂｒ、ＯＨ）：Ｅｕ２＋、Ｍｎ２＋；（Ｂａ、Ｓｒ、Ｃａ）ＢＰＯ５：Ｅｕ２＋、Ｍｎ２＋；（Ｓｒ、Ｃａ）１０（ＰＯ４）６＊ｖＢ２Ｏ３：Ｅｕ２＋（ここで、０＜ｖ≦１）；Ｓｒ２Ｓｉ３Ｏ８＊２ＳｒＣｌ２：Ｅｕ２＋；（Ｃａ、Ｓｒ、Ｂａ）３ＭｇＳｉ２Ｏ８：Ｅｕ２＋、Ｍｎ２＋；ＢａＡｌ８Ｏ１３：Ｅｕ２＋；２ＳｒＯ＊０．８４Ｐ２Ｏ５＊０．１６Ｂ２Ｏ３：Ｅｕ２＋；（Ｂａ、Ｓｒ、Ｃａ）ＭｇＡｌ１０Ｏ１７：Ｅｕ２＋、Ｍｎ２＋；（Ｂａ、Ｓｒ、Ｃａ）Ａｌ２Ｏ４：Ｅｕ２＋；（Ｙ、Ｇｄ、Ｌｕ、Ｓｃ、Ｌａ）ＢＯ３：Ｃｅ３＋、Ｔｂ３＋；ＺｎＳ：Ｃｕ＋、Ｃｌ−；ＺｎＳ：Ｃｕ＋、Ａｌ３＋；ＺｎＳ：Ａｇ＋、Ｃｌ−；ＺｎＳ：Ａｇ＋、Ａｌ３＋；（Ｂａ、Ｓｒ、Ｃａ）２Ｓｉ１−ｎＯ４−２ｎ：Ｅｕ２＋（ここで０≦ｎ≦０．２）；（Ｂａ、Ｓｒ、Ｃａ）２（Ｍｇ、Ｚｎ）Ｓｉ２Ｏ７：Ｅｕ２＋；（Ｓｒ、Ｃａ、Ｂａ）（Ａｌ、Ｇａ、Ｉｎ）２Ｓ４：Ｅｕ２＋；（Ｙ、Ｇｄ、Ｔｂ、Ｌａ、Ｓｍ、Ｐｒ、Ｌｕ）３（Ａｌ、Ｇａ）５−ａＯ１２−３／２ａ：Ｃｅ３＋（ここで０≦ａ≦０．５）；（Ｃａ、Ｓｒ）８（Ｍｇ、Ｚｎ）（ＳｉＯ４）４Ｃｌ２：Ｅｕ２＋、Ｍｎ２＋；Ｎａ２Ｇｄ２Ｂ２Ｏ７：Ｃｅ３＋、Ｔｂ３＋；（Ｓｒ、Ｃａ、Ｂａ、Ｍｇ、Ｚｎ）２Ｐ２Ｏ７：Ｅｕ２＋、Ｍｎ２＋；（Ｇｄ、Ｙ、Ｌｕ、Ｌａ）２Ｏ３：Ｅｕ３＋、Ｂｉ３＋；（Ｇｄ、Ｙ、Ｌｕ、Ｌａ）２Ｏ２Ｓ：Ｅｕ３＋、Ｂｉ３＋；（Ｇｄ、Ｙ、Ｌｕ、Ｌａ）ＶＯ４：Ｅｕ３＋、Ｂｉ３＋；（Ｃａ、Ｓｒ）Ｓ：Ｅｕ２＋、Ｃｅ３＋；ＳｒＹ２Ｓ４：Ｅｕ２＋；ＣａＬａ２Ｓ４：Ｃｅ３＋；（Ｂａ、Ｓｒ、Ｃａ）ＭｇＰ２Ｏ７：Ｅｕ２＋、Ｍｎ２＋；（Ｙ、Ｌｕ）２ＷＯ６：Ｅｕ３＋、Ｍｏ６＋；（Ｂａ、Ｓｒ、Ｃａ）ｂＳｉｇＮｍ：Ｅｕ２＋（ここで２ｂ＋４ｇ＝３ｍ）；Ｃａ３（ＳｉＯ４）Ｃｌ２：Ｅｕ２＋；（Ｌｕ、Ｓｃ、Ｙ、Ｔｂ）２−ｕ−ｖＣｅｖＣａ１＋ｕＬｉｗＭｇ２−ｗＰｗ（Ｓｉ、Ｇｅ）３−ｗＯ１２−ｕ／２（ここで−０．５≦ｕ≦１、０＜ｖ≦０．１、かつ０≦ｗ≦０．２）；（Ｙ、Ｌｕ、Ｇｄ）２−ｍ（Ｙ、Ｌｕ、Ｇｄ）ＣａｍＳｉ４Ｎ６＋ｍＣ１−ｍ：Ｃｅ３＋、（ここで０≦ｍ≦０．５）；（Ｌｕ、Ｃａ、Ｌｉ、Ｍｇ、Ｙ）、Ｅｕ２＋および／またはＣｅ３＋ドープα―ＳｉＡｌＯＮ；Ｓｒ（ＬｉＡｌ３Ｎ４）：Ｅｕ２＋、（Ｃａ、Ｓｒ、Ｂａ）ＳｉＯ２Ｎ２：Ｅｕ２＋、Ｃｅ３＋；β−ＳｉＡｌＯＮ：Ｅｕ２＋、３．５ＭｇＯ＊０．５ＭｇＦ２＊ＧｅＯ２：Ｍｎ４＋；Ｃａ１−ｃ−ｆＣｅｃＥｕｆＡｌ１＋ｃＳｉ１−ｃＮ３、（ここで０≦ｃ≦０．２、０≦ｆ≦０．２）；Ｃａ１−ｈ−ｒＣｅｈＥｕｒＡｌ１−ｈ（Ｍｇ、Ｚｎ）ｈＳｉＮ３、（ここで０≦ｈ≦０．２、０≦ｒ≦０．２）；Ｃａ１−２ｓ−ｔＣｅｓ（Ｌｉ、Ｎａ）ｓＥｕｔＡｌＳｉＮ３、（ここ��０≦ｓ≦０．２、０≦ｔ≦０．２、ｓ＋ｔ＞０）；（Ｓｒ、Ｃａ）ＡｌＳｉＮ３：Ｅｕ２＋、Ｃｅ３＋、およびＬｉ２ＣａＳｉＯ４：Ｅｕ２＋。
【０１４６】
蛍光体材料中の個々の蛍光体のそれぞれの比率は、所望の光出力の特性に応じて変動し得る。さまざまな蛍光体材料内の個々の蛍光体の相対割合は、それらの発光がブレンドされ、デバイス、たとえば照明装置で利用されるときに、ＣＩＥ色度図における所定のｘ値およびｙ値の可視光が生成されるように調整され得る。
【０１４７】
蛍光体材料での使用に適した他の追加の発光材料は、ポリフルオレンなどのエレクトロルミネセンスポリマー、好ましくはポリ（９，９−ジオクチルフルオレン）およびそのコポリマー、たとえばポリ（９，９’−ジオクチルフルオレン−ｃｏ−ビス−Ｎ、Ｎ’−（４−ブチルフェニル）ジフェニルアミン）（Ｆ８−ＴＦＢ）、ポリ（ビニルカルバゾール）およびポリフェニレンビニレン、ならびにそれらの誘導体を含み得る。加えて、発光層は、青色、黄色、オレンジ色、緑色または赤色のリン光染料もしくは金属錯体、量子ドット材料、またはそれらの組合せを含み得る。リン光染料としての使用に適した材料は、これらに限定されないが、トリス（１−フェニルイソキノリン）イリジウム（ＩＩＩ）（赤色染料）、トリス（２−フェニルピリジン）イリジウム（緑色染料）およびイリジウム（ＩＩＩ）ビス（２−（４，６−ジフルオルフェニル（ｄｉｆｌｕｏｒｅｐｈｅｎｙｌ））ピリジナート−Ｎ、Ｃ２）（青色染料）を含む。ＡＤＳ（Ａｍｅｒｉｃａｎ  Ｄｙｅｓ  Ｓｏｕｒｃｅ、Ｉｎｃ．）から市販されている蛍光性およびリン光性金属錯体を使用してもよい。ＡＤＳ緑色染料は、ＡＤＳ０６０ＧＥ、ＡＤＳ０６１ＧＥ、ＡＤＳ０６３ＧＥ、およびＡＤＳ０６６ＧＥ、ＡＤＳ０７８ＧＥ、およびＡＤＳ０９０ＧＥを含む。ＡＤＳ青色染料は、ＡＤＳ０６４ＢＥ、ＡＤＳ０６５ＢＥ、およびＡＤＳ０７０ＢＥを含む。ＡＤＳ赤色染料は、ＡＤＳ０６７ＲＥ、ＡＤＳ０６８ＲＥ、ＡＤＳ０６９ＲＥ、ＡＤＳ０７５ＲＥ、ＡＤＳ０７６ＲＥ、ＡＤＳ０６７ＲＥ、およびＡＤＳ０７７ＲＥを含む。例示的な量子ドット材料は、ＣｄＳｅ／ＺｎＳ、ＩｎＰ／ＺｎＳ、ＰｂＳｅ／ＰｂＳ、ＣｄＳｅ／ＣｄＳ、ＣｄＴｅ／ＣｄＳまたはＣｄＴｅ／ＺｎＳなどのコア／シェル発光ナノ結晶を含むがこれらに限定されない、ＣｄＳｅ、ＺｎＳまたはＩｎＰに基づいている。量子ドット材料の他の例は、ＣｓＰｂＸ３などのペロブスカイト量子ドットを含み、ＸはＣｌ、Ｂｒ、Ｉまたはそれらの組合せである。
【０１４８】
本開示で説明する実施形態、特に本明細書で説明する蛍光体材料を使用することにより、ディスプレイ用途向けの白色光を生成するデバイス、例えば、高色域および高光度を有するＬＣＤバックライトユニットを提供できる。あるいは、本開示に記載の実施形態、特に本明細書に記載の蛍光体材料を使用することにより、対象の広範囲の色温度（２５００Ｋ〜１００００Ｋ）において高光度および高ＣＲＩ値を有する一般照明用の白色光を生成するデバイスを提供できる。
（実施例）
【実施例１】
【０１４９】
Ｕ６＋ドープＳｒＢＰＯ５の調製
２．０７８９ｇのＳｒＣＯ３、０．０３８４ｇのＵＯ２、および１．５０４８ｇのＢＰＯ４を使用して、１％のＵ６＋をドープしたＳｒＢＰＯ５のサンプル３グラムを合成した。イットリア安定化ジルコニア（ＹＳＺ）媒体を使用して、サンプルをナルゲンボトル内で２時間ボールミルで粉砕した。次いで、粉末をアルミナるつぼに移し、空気中、摂氏９００度（℃）で５時間焼成した。焼成後、粉末を再び２時間ブレンドし、空気中１０００℃で５時間焼成した。図６は、Ｕ６＋ドープＳｒＢＰＯ５の励起スペクトル（実線グラフ）および発光スペクトル（点線グラフ）を示している。
【実施例２】
【０１５０】
Ｕ６＋ドープＢａＢＰＯ５の調製
２．２５３３ｇのＳｒＣＯ３、０．０３１１ｇのＵＯ２、および１．２２０１ｇのＢＰＯ４を使用して、１％のＵ６＋をドープしたＢａＢＰＯ５のサンプル３グラムを合成した。ＹＳＺ媒体を使用して、サンプルをナルゲンボトル内で２時間ボールミルで粉砕した。次いで、粉末をアルミナるつぼに移し、空気中９００℃で５時間焼成した。焼成後、粉末を再び２時間ブレンドし、空気中９００℃で５時間焼成した。図７は、Ｕ６＋ドープＢａＢＰＯ５の励起スペクトル（実線グラフ）および発光スペクトル（点線グラフ）を示している。
【実施例３】
【０１５１】
ガラスとしてのＵ６＋ドープＳｒＢＰＯ５およびＵ６＋ドープＢａＢＰＯ５の調製
ＳｒＢＰＯ５とＢａＢＰＯ５はどちらも、上記の混合物または合成された粉末を取り、溶融するまで空気中１２００℃で焼成することにより、Ｕ６＋ドーピングの発光ガラスを形成できる。これらの材料はすぐにガラスを形成し、ゆっくりと冷却できる。図８は、Ｕ６＋ドープＳｒＢＰＯ５ガラスの励起スペクトル（実線グラフ）および発光スペクトル（点線グラフ）を示す。図９は、Ｕ６＋ドープＢａＢＰＯ５ガラスの励起スペクトル（実線グラフ）および発光スペクトル（点線グラフ）を示す。
【実施例４】
【０１５２】
Ｕ６＋ドープＭｇＡｌＰＯ５の調製
０．７２８１ｇのＭｇＯ、０．０４９３ｇのＵＯ２、および２．２２５４ｇのＡｌＰＯ４を使用して、１％のＵ６＋をドープしたＭｇＡｌＰＯ５のサンプル３グラムを合成した。ＹＳＺ媒体を使用して、サンプルをナルゲンボトル内で２時間ボールミルで粉砕した。次いで、粉末をアルミナるつぼに移し、空気中１２００℃で５時間焼成した。焼成後、粉末を再び２時間ブレンドし、空気中１３００℃で５時間焼成した。図１０は、Ｕ６＋ドープＭｇＡｌＰＯ５の励起スペクトル（実線グラフ）および発光スペクトル（点線グラフ）を示す。
【実施例５】
【０１５３】
Ｕ６＋ドープＬｉ２ＢａＰ２Ｏ７の調製
０．７１００ｇのＬｉ３ＰＯ４、０．０２４８ｇのＵＯ２、２．１２４５ｇのＢａＨＰＯ４、および０．４２５１ｇのＤＡＰを使用して、１％のＵ６＋をドープしたＬｉ２ＢａＰ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。焼成後、粉末を再び２時間ブレンドし、焼成の間にボールミル粉砕しながら、空気中６００℃で５時間焼成した。図１１は、Ｕ６＋ドープＬｉ２ＢａＰ２Ｏ７の励起スペクトル（実線グラフ）および発光スペクトル（点線グラフ）を示す。
【実施例６】
【０１５４】
Ｕ６＋ドープＣａ２Ｖ２Ｏ７の調製
１．９９５１ｇのＣａＣＯ３、０．０５４９ｇのＵＯ２、および２．３５５４ｇのＮＨ４ＶＯ３を使用して、１％のＵ６＋をドープしたＣａ２Ｖ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。次いで、６００℃で、最後に７００℃で、それぞれ５時間焼成し、焼成の間に２時間の粉砕時間を設けた。図１２は、Ｕ６＋ドープＣａ２Ｖ２Ｏ７の励起スペクトル（実線グラフ）および発光スペクトル（点線グラフ）を示す。
【実施例７】
【０１５５】
Ｕ６＋ドープＢａ２Ｖ２Ｏ７の調製
２．３８９７ｇのＢａＣＯ３、０．０３３０ｇのＵＯ２、および１．４３０８ｇのＮＨ４ＶＯ３を使用して、１％のＵ６＋をドープしたＢａ２Ｖ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。次いで、６００℃で、最後に９００℃で、それぞれ５時間焼成し、焼成の間に２時間の粉砕時間を設けた。図１３は、Ｕ６＋ドープＢａ２Ｖ２Ｏ７の励起スペクトル（実線グラフ）および発光スペクトル（点線グラフ）を示す。
【実施例８】
【０１５６】
ドープＣａＭｇＶ２Ｏ７の調製
１．０６０８ｇのＣａＣＯ３、０．０２８９ｇのＵＯ２、０．４３１４ｇのＭｇＯ、および２．５０４５ｇのＮＨ４ＶＯ３を使用して、１％のＵ６＋をドープしたＣａＭｇＶ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。その後、７００℃で、最後に７５０℃で、それぞれ５時間焼成し、焼成の間に２時間の粉砕時間を設けた。図１４は、Ｕ６＋ドープＣａＭｇＶ２Ｏ７の励起スペクトル（実線グラフ）および発光スペクトル（点線グラフ）を示す。
【実施例９】
【０１５７】
Ｕ６＋ドープＳｒＭｇＶ２Ｏ７の調製
１．３３９６ｇのＳｒＣＯ３、０．０２４８ｇのＵＯ２、０．３６９４ｇのＭｇＯ、および２．１９９４ｇのＮＨ４ＶＯ３を使用して、１％のＵ６＋をドープしたＳｒＭｇＶ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。次いで、７００℃で５時間焼成し、焼成の間に２時間の粉砕時間を設けた。図１５は、Ｕ６＋ドープＳｒＭｇＶ２Ｏ７の励起スペクトル（実線グラフ）および発光スペクトル（点線グラフ）を示す。
【実施例１０】
【０１５８】
Ｕ６＋ドープＣａＦ２の調製
２．８９６４ｇのＣａＦ２、０．１０１２ｇのＵＯ２を使用して、１％のＵ６＋をドープしたＣａＦ２のサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。図１６は、Ｕ６＋ドープＣａＦ２の励起スペクトル（実線グラフ）および発光スペクトル（点線グラフ）を示す。
【実施例１１】
【０１５９】
Ｕ６＋ドープＢａＦ２の調製
２．９５３１ｇのＢａＦ２、０．０４５９ｇのＵＯ２を使用して、１％のＵ６＋をドープしたＢａＦ２のサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、空気中８１０℃で５時間焼成した。図１７は、Ｕ６＋ドープＢａＦ２の励起スペクトル（実線グラフ）および発光スペクトル（点線グラフ）を示す。
【実施例１２】
【０１６０】
Ｕ６＋ドープＢａＦＣｌの調製
１．３６４７ｇのＢａＦ２、０．０４２０ｇのＵＯ２、０．８７５９ｇのＮＨ４Ｃｌ、１．５０４８ｇのＢａＣＯ３を使用して、１％のＵ６＋をドープしたＢａＦＣｌのサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、空気中８１０℃で５時間焼成した。図１８は、Ｕ６＋ドープＢａＦＣｌの励起スペクトル（実線グラフ）および発光スペクトル（点線グラフ）を示す。
【実施例１３】
【０１６１】
Ｕ６＋ドープＢａＦＢｒの調製
１．１０８６ｇのＢａＦ２、０．０３４１ｇのＵＯ２、１．３００４ｇのＮＨ４Ｂｒ、１．２２２８ｇのＢａＣＯ３を使用して、１％のＵ６＋をドープしたＢａＦＢｒのサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、空気中８１０℃で５時間焼成した。図１９は、Ｕ６＋ドープＢａＦＢｒの励起スペクトル（実線グラフ）および発光スペクトル（点線グラフ）を示す。
【実施例１４】
【０１６２】
Ｕ６＋ドープＣａＡｌ２Ｂ２Ｏ７の調製
１．２９４５ｇのＣａＣＯ３、０．０３５３ｇのＵＯ２、１．３３２０ｇのＡｌ２Ｏ３、０．９０９５ｇのＢ２Ｏ３を使用して、１％のＵ６＋をドープしたＣａＡｌ２Ｂ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中６００℃で５時間焼成した。焼成後、粉末を再び２時間ブレンドし、空気中８００℃で５時間焼成した。図２０は、Ｕ６＋ドープＣａＡｌ２Ｂ２Ｏ７の励起スペクトル（実線グラフ）および発光スペクトル（点線グラフ）を示す。
【実施例１５】
【０１６３】
Ｕ６＋ドープＳｒＡｌ２Ｂ２Ｏ７の調製
１．５８４６ｇのＳｒＣＯ３、０．０２９３ｇのＵＯ２、１．１０５４ｇのＡｌ２Ｏ３、０．７５４８ｇのＢ２Ｏ３を使用して、１％のＵ６＋をドープしたＳｒＡｌ２Ｂ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中６００℃で５時間焼成した。焼成後、粉末を再び２時間ブレンドし、空気中８００℃で５時間焼成した。図２１は、Ｕ６＋ドープＳｒＡｌ２Ｂ２Ｏ７の励起スペクトル（実線グラフ）および発光スペクトル（点線グラフ）を示す。
【実施例１６】
【０１６４】
Ｕ６＋ドープＢａＡｌ２Ｂ２Ｏ７の調製
１．７９８４ｇのＢａＣＯ３、０．０２４９ｇのＵＯ２、０．９３８５ｇのＡｌ２Ｏ３、０．６４０８ｇのＢ２Ｏ３を使用して、１％のＵ６＋をドープしたＢａＡｌ２Ｂ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中６００℃で５時間焼成した。焼成後、粉末を再び２時間ブレンドし、空気中８００℃で５時間焼成した。図２２は、Ｕ６＋ドープＢａＡｌ２Ｂ２Ｏ７の励起スペクトル（実線グラフ）および発光スペクトル（点線グラフ）を示す。
【実施例１７】
【０１６５】
Ｕ６＋ドープＣａＢ４Ｏ７の調製
１．０５６７ｇのＣａＣＯ３、０．０４１１ｇのＵＯ２、２．１１７２ｇのＢ２Ｏ３を使用して、１％のＵ６＋をドープしたＣａＢ４Ｏ７のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。焼成後、粉末を再び２時間ブレンドし、空気中５００℃で５時間焼成した。次いで、３回目のブレンドを２時間行い、空気中６００℃で５時間焼成した。図２３は、Ｕ６＋ドープＣａＢ４Ｏ７の励起スペクトル（実線グラフ）および発光スペクトル（点線グラフ）を示す。
【実施例１８】
【０１６６】
Ｕ６＋ドープＳｒＢ４Ｏ７の調製
１．７９４３ｇのＳｒＣＯ３、０．０３３２ｇのＵＯ２、１．７０９４ｇのＢ２Ｏ３を使用して、１％のＵ６＋をドープしたＳｒＢ４Ｏ７のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。焼成後、粉末を再び２時間ブレンドし、空気中５００℃で５時間焼成した。次いで、３回目のブレンドを２時間行い、空気中６００℃で５時間焼成した。図２４は、Ｕ６＋ドープＳｒＢ４Ｏ７の励起スペクトル（実線グラフ）および発光スペクトル（点線グラフ）を示す。
【実施例１９】
【０１６７】
Ｕ６＋ドープＳｒＡｌ３ＢＯ７の調製
１．４７７１ｇのＳｒＣＯ３、０．０２７６ｇのＵＯ２、１．５６０６ｇのＡｌ２Ｏ３、０．３５６６ｇのＢ２Ｏ３を使用して、１％のＵ６＋をドープしたＳｒＡｌ３ＢＯ７のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。次いで、５００℃、８００℃、最後に１０００℃で、それぞれ５時間焼成し、焼成の間に２時間の粉砕時間を設けた。図２５は、Ｕ６＋ドープＳｒＡｌ３ＢＯ７の励起スペクトル（実線グラフ）および発光スペクトル（点線グラフ）を示す。
【実施例２０】
【０１６８】
Ｕ６＋ドープＣａＡｌＢ３Ｏ７の調製
１．３９２６ｇのＣａＣＯ３、０．０３７９ｇのＵＯ２、０．７１６５ｇのＡｌ２Ｏ３、１．４６７６ｇのＢ２Ｏ３を使用して、１％のＵ６＋をドープしたＣａＡｌＢ３Ｏ７のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。次いで、５００℃で、最後に８００℃で、それぞれ５時間焼成し、焼成の間に２時間の粉砕時間を設けた。図２６は、Ｕ６＋ドープＣａＡｌＢ３Ｏ７の励起スペクトル（実線グラフ）および発光スペクトル（点線グラフ）を示す。
【実施例２１】
【０１６９】
Ｕ６＋ドープＣａ３Ｂ２Ｏ６の調製
３．６５８１ｇのＣａＣＯ３、０．０９９９ｇのＵＯ２、０．８５６７ｇのＢ２Ｏ３を使用して、１％のＵ６＋をドープしたＣａ３Ｂ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図２７は、Ｕ６＋ドープＣａ３Ｂ２Ｏ６の励起スペクトル（実線グラフ）および発光スペクトル（点線グラフ）を示す。
【実施例２２】
【０１７０】
Ｕ６＋ドープＳｒ３Ｂ２Ｏ６の調製
３．４１６７ｇのＳｒＣＯ３、０．０６３１ｇのＵＯ２、０．５４２５ｇのＢ２Ｏ３を使用して、１％のＵ６＋をドープしたＳｒ３Ｂ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図２８は、Ｕ６＋ドープＳｒ３Ｂ２Ｏ６の励起スペクトル（実線グラフ）および発光スペクトル（点線グラフ）を示す。
【実施例２３】
【０１７１】
Ｕ６＋ドープＢａ３Ｂ２Ｏ６の調製
３．３０１３ｇのＢａＣＯ３、０．０４５６ｇのＵＯ２、および０．３９２１ｇのＢ２Ｏ３を使用して、１％のＵ６＋をドープしたＢａ３Ｂ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図２９は、Ｕ６＋ドープＢａ３Ｂ２Ｏ６の励起スペクトル（実線グラフ）および発光スペクトル（点線グラフ）を示す。
【実施例２４】
【０１７２】
Ｕ６＋ドープＳｒ３Ａｌ２Ｏ６の調製
３．１５１９ｇのＳｒＣＯ３、０．０５８２ｇのＵＯ２、および０．７３２９ｇのＡｌ２Ｏ３を使用して、１％のＵ６＋をドープしたＳｒ３Ａｌ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図３０は、Ｕ６＋ドープＳｒ３Ａｌ２Ｏ６の励起スペクトル（実線グラフ）および発光スペクトル（点線グラフ）を示す。
【実施例２５】
【０１７３】
Ｕ６＋ドープＣａ３Ａｌ２Ｏ６の調製
３．４２８３ｇのＣａＣＯ３、０．０９３４ｇのＵＯ２、および１．１７５９ｇのＡｌ２Ｏ３を使用して、１％のＵ６＋をドープしたＣａ３Ａｌ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図３１は、Ｕ６＋ドープＣａ３Ａｌ２Ｏ６の励起スペクトル（実線グラフ）および発光スペクトル（点線グラフ）を示す。
【実施例２６】
【０１７４】
Ｕ６＋ドープＢａ２ＳｒＡｌ２Ｏ６の調製
２．２６８７ｇのＢａＣＯ３、０．８４８５ｇのＳｒＣＯ３、０．０４７０ｇのＵＯ２、および０．５９２０ｇのＡｌ２Ｏ３を使用して、１％のＵ６＋をドープしたＢａ２ＳｒＡｌ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図３２は、Ｕ６＋ドープＢａ２ＳｒＡｌ２Ｏ６の励起スペクトル（実線グラフ）および発光スペクトル（点線グラフ）を示す。
【実施例２７】
【０１７５】
Ｕ６＋ドープＢａＳｒ２Ａｌ２Ｏ６の調製
１．２５３７ｇのＢａＣＯ３、１．８７５８ｇのＳｒＣＯ３、０．０５２０ｇのＵＯ２、および０．６５４３ｇのＡｌ２Ｏ３を使用して、１％のＵ６＋をドープしたＢａＳｒ２Ａｌ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図３３は、Ｕ６＋ドープＢａＳｒ２Ａｌ２Ｏ６の励起スペクトル（実線グラフ）および発光スペクトル（点線グラフ）を示す。
【実施例２８】
【０１７６】
Ｕ６＋ドープＢａ２ＳｒＢ２Ｏ６の調製
２．４２０１ｇのＢａＣＯ３、０．９０５２ｇのＳｒＣＯ３、０．０５０２ｇのＵＯ２、および０．４３１２ｇのＢ２Ｏ３を使用して、１％のＵ６＋をドープしたＢａ２ＳｒＢ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図３４は、Ｕ６＋ドープＢａ２ＳｒＢ２Ｏ６の励起スペクトル（実線グラフ）および発光スペクトル（点線グラフ）を示す。
【実施例２９】
【０１７７】
Ｕ６＋ドープＢａＳｒ２Ｂ２Ｏ６の調製
１．３４６９ｇのＢａＣＯ３、２．０１５２ｇのＳｒＣＯ３、０．０５５８ｇのＵＯ２、および０．４８００ｇのＢ２Ｏ３を使用して、１％のＵ６＋をドープしたＢａＳｒ２Ｂ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図３５は、Ｕ６＋ドープＢａＳｒ２Ｂ２Ｏ６の励起スペクトル（実線グラフ）および発光スペクトル（点線グラフ）を示す。
【実施例３０】
【０１７８】
Ｕ６＋ドープＣａ３Ｉｎ２Ｏ６の調製
１．９７３８ｇのＣａＣＯ３、０．０５３８ｇのＵＯ２、および１．８４３５ｇのＩｎ２Ｏ３を使用して、１％のＵ６＋をドープしたＣａ３Ｉｎ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図３６は、Ｕ６＋ドープＣａ３Ｉｎ２Ｏ６の励起スペクトル（実線グラフ）および発光スペクトル（点線グラフ）を示す。
【実施例３１】
【０１７９】
Ｕ６＋ドープＳｒ３Ｉｎ２Ｏ６の調製
２．２１８２ｇのＳｒＣＯ３、０．０４１０ｇのＵＯ２、および１．４０４６ｇのＩｎ２Ｏ３を使用して、１％のＵ６＋をドープしたＳｒ３Ｉｎ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図３７は、Ｕ６＋ドープＳｒ３Ｉｎ２Ｏ６の励起スペクトル（実線グラフ）および発光スペクトル（点線グラフ）を示す。
【実施例３２】
【０１８０】
Ｕ６＋ドープＳｒＢ６Ｏ１０の調製
１．３９６４ｇのＳｒＣＯ３、０．０２５８ｇのＵＯ２、および１．９９５６ｇのＢ２Ｏ３を使用して、１％のＵ６＋をドープしたＳｒＢ６Ｏ１０のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。焼成後、粉末を再び２時間ブレンドし、空気中５００℃で５時間焼成した。次いで、３回目のブレンドを２時間行い、空気中６００℃で５時間焼成した。図３８は、Ｕ６＋ドープＳｒＢ６Ｏ１０の励起スペクトル（実線グラフ）および発光スペクトル（点線グラフ）を示す。
【実施例３３】
【０１８１】
Ｕ６＋ドープＳｒ４Ｐ２Ｏ９の調製
１．９５８６ｇのＳｒＨＰＯ４、０．０５７６ｇのＵＯ２、および１．５４３４ｇのＳｒＣＯ３を使用して、１％のＵ６＋をドープしたＳｒ４Ｐ２Ｏ９のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図３９は、Ｕ６＋ドープＳｒ４Ｐ２Ｏ９の励起スペクトル（実線グラフ）および発光スペクトル（点線グラフ）を示す。
【実施例３４】
【０１８２】
Ｕ６＋ドープＣａ４Ｐ２Ｏ９の調製
２．１８１８ｇのＣａＨＰＯ４、０．０８６６ｇのＵＯ２、および１．５７２９ｇのＣａＣＯ３を使用して、１％のＵ６＋をドープしたＣａ４Ｐ２Ｏ９のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図４０は、Ｕ６＋ドープＣａ４Ｐ２Ｏ９の励起スペクトル（実線グラフ）および発光スペクトル（点線グラフ）を示す。
【実施例３５】
【０１８３】
Ｕ６＋ドープＢａ３Ｐ４Ｏ１３の調製
２．７８３２ｇのＢａＨＰＯ４、０．０３２５ｇのＵＯ２、および０．５４６３ｇのＤＡＰを使用して、１％のＵ６＋をドープしたＢａ３Ｐ４Ｏ１３のサンプル３グラムを合成した。ＹＳＺ媒体を使用して、サンプルをナルゲンボトル内で２時間ボールミルで粉砕した。次いで、粉末をアルミナるつぼに移し、空気中１５０℃で５時間焼成した。次いで、３００℃、５００℃、７００℃、最後に８００℃で、それぞれ５時間焼成し、焼成の間に２時間の粉砕時間を設けた。図４１は、Ｕ６＋ドープＢａ３Ｐ４Ｏ１３の励起スペクトル（実線グラフ）および発光スペクトル（点線グラフ）を示す。
【実施例３６】
【０１８４】
Ｕ６＋ドープＳｒ３Ｐ４Ｏ１３の調製
２．７２９８ｇのＳｒＨＰＯ４、０．０４０６ｇのＵＯ２、および０．６８０９ｇのＤＡＰを使用して、１％のＵ６＋をドープしたＳｒ３Ｐ４Ｏ１３のサンプル３グラムを合成した。ＹＳＺ媒体を使用して、サンプルをナルゲンボトル内で２時間ボールミルで粉砕した。次いで、粉末をアルミナるつぼに移し、空気中１５０℃で５時間焼成した。次いで、３００℃、５００℃、７００℃、最後に８７５℃で、それぞれ５時間焼成し、焼成の間に２時間の粉砕時間を設けた。図４２は、Ｕ６＋ドープＳｒ３Ｐ４Ｏ１３の励起スペクトル（実線グラフ）および発光スペクトル（点線グラフ）を示す。
【実施例３７】
【０１８５】
Ｕ６＋ドープＬｉＢａＦ３の調製
２．５７４４ｇのＢａＦ２、０．０４００ｇのＵＯ２、および０．３８４７ｇのＬｉＦを使用して、１％のＵ６＋をドープしたＬｉＢａＦ３のサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、空気中８１０℃で５時間焼成した。図４３は、Ｕ６＋ドープＬｉＢａＦ３の励起スペクトル（実線グラフ）および発光スペクトル（点線グラフ）を示す。
【実施例３８】
【０１８６】
Ｕ６＋ドープＢａＭｇＦ４の調製
２．１８２１ｇのＢａＦ２、０．０４３９ｇのＵＯ２、および０．７８３２ｇのＭｇＦ２を使用して、１％のＵ６＋をドープしたＢａＭｇＦ４のサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、空気中８１０℃で５時間焼成した。図４４は、Ｕ６＋ドープＢａＭｇＦ４の励起スペクトル（実線グラフ）および発光スペクトル（点線グラフ）を示す。
【実施例３９】
【０１８７】
Ｕ６＋ドープＳｒ４ＡｌＰＯ８の調製
３．２３３２ｇのＳｒＣＯ３、０．０５９７ｇのＵＯ２、および０．６７４４ｇのＡｌＰＯ４を使用して、１％のＵ６＋をドープしたＳｒ４ＡｌＰＯ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図４５は、Ｕ６＋ドープＳｒ４ＡｌＰＯ８の励起スペクトル（実線グラフ）および発光スペクトル（点線グラフ）を示す。
【実施例４０】
【０１８８】
Ｕ６＋ドープＢａ４ＡｌＰＯ８の調製
３．１７１３ｇのＢａＣＯ３、０．０４３８ｇのＵＯ２、および０．４９４９ｇのＡｌＰＯ４を使用して、１％のＵ６＋をドープしたＢａ４ＡｌＰＯ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図４６は、Ｕ６＋ドープＢａ４ＡｌＰＯ８の励起スペクトル（実線グラフ）および発光スペクトル（点線グラフ）を示す。
【実施例４１】
【０１８９】
Ｕ６＋ドープＣａ４ＡｌＰＯ８の調製
３．３５７２ｇのＣａＣＯ３、０．０９１５ｇのＵＯ２、および１．０３２９ｇのＡｌＰＯ４を使用して、１％のＵ６＋をドープしたＣａ４ＡｌＰＯ８のサンプル３グラムを合成した。ＹＳＺ媒体を使用して、サンプルをナルゲンボトル内で２時間ボールミルで粉砕した。次いで、粉末をアルミナるつぼに移し、空気中１２００℃で５時間焼成した。焼成後、粉末を再び２時間ブレンドし、空気中１３００℃で５時間焼成した。図４７は、Ｕ６＋ドープＣａ４ＡｌＰＯ８の励起スペクトル（実線グラフ）および発光スペクトル（点線グラフ）を示す。
【実施例４２】
【０１９０】
Ｕ６＋ドープＢａ３ＳｒＡｌＰＯ８の調製
２．５４８１ｇのＢａＣＯ３、０．６３５４ｇのＳｒＣＯ３、０．０４７０ｇのＵＯ２、および０．５３０２ｇのＡｌＰＯ４を使用して、１％のＵ６＋をドープしたＢａ３ＳｒＡｌＰＯ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図４８は、Ｕ６＋ドープＢａ３ＳｒＡｌＰＯ８の励起スペクトル（実線グラフ）および発光スペクトル（点線グラフ）を示す。
【実施例４３】
【０１９１】
Ｕ６＋ドープＢａ２Ｓｒ２ＡｌＰＯ８の調製
１．８２９２ｇのＢａＣＯ３、１．３６８３ｇのＳｒＣＯ３、０．０５０６ｇのＵＯ２、および０．５７０９ｇのＡｌＰＯ４を使用して、１％のＵ６＋をドープしたＢａ２Ｓｒ２ＡｌＰＯ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図４９は、Ｕ６＋ドープＢａ２Ｓｒ２ＡｌＰＯ８の励起スペクトル（実線グラフ）および発光スペクトル（点線グラフ）を示す。
【実施例４４】
【０１９２】
Ｕ６＋ドープＢａＳｒ３ＡｌＰＯ８の調製  
０．９９０７ｇのＢａＣＯ３、２．２２３２ｇのＳｒＣＯ３、０．０５４８ｇのＵＯ２、および０．６１８３ｇのＡｌＰＯ４を使用して、１％のＵ６＋をドープしたＢａＳｒ３ＡｌＰＯ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図５０は、Ｕ６＋ドープＢａＳｒ３ＡｌＰＯ８の励起スペクトル（実線グラフ）および発光スペクトル（点線グラフ）を示す。
【実施例４５】
【０１９３】
Ｕ６＋ドープＢａ６Ａｌ５Ｐ５Ｏ２６の調製
２．２８９９ｇのＢａＣＯ３、０．０３１６ｇのＵＯ２、および１．１９１１ｇのＡｌＰＯ４を使用して、１％のＵ６＋をドープしたＢａ６Ａｌ５Ｐ５Ｏ２６のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図５１は、Ｕ６＋ドープＢａ６Ａｌ５Ｐ５Ｏ２６の励起スペクトル（実線グラフ）および発光スペクトル（点線グラフ）を示す。
【実施例４６】
【０１９４】
Ｕ６＋ドープＢａ６Ｇａ５Ｐ５Ｏ２６の調製
２．０１０２ｇのＢａＣＯ３、０．０２７８ｇのＵＯ２、０．８０３５ｇのＧａ２Ｏ３、および１．１５４９ｇのＤＡＰを使用して、１％のＵ６＋をドープしたＢａ６Ｇａ５Ｐ５Ｏ２６のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。次いで、５００℃、８００℃、最後に１１００℃で、それぞれ５時間焼成し、焼成の間に２時間の粉砕時間を設けた。図５２は、Ｕ６＋ドープＢａ６Ｇａ５Ｐ５Ｏ２６の励起スペクトル（実線グラフ）および発光スペクトル（点線グラフ）を示す。
【実施例４７】
【０１９５】
Ｕ６＋ドープＢａ６Ｉｎ５Ｐ５Ｏ２６の調製
１．７８０７ｇのＢａＣＯ３、０．０２４６ｇのＵＯ２、１．０５４３ｇのＩｎ２Ｏ３、および１．０２３１ｇのＤＡＰを使用して、１％のＵ６＋をドープしたＢａ６Ｉｎ５Ｐ５Ｏ２６のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。次いで、５００℃、８００℃、最後に１１００℃で、それぞれ５時間焼成し、焼成の間に２時間の粉砕時間を設けた。図５３は、Ｕ６＋ドープＢａ６Ｉｎ５Ｐ５Ｏ２６の励起スペクトル（実線グラフ）および発光スペクトル（点線グラフ）を示す。
【実施例４８】
【０１９６】
Ｕ６＋ドープＢａ６Ａｌ５Ｖ５Ｏ２６の調製
２．１５０１ｇのＢａＣＯ３、０．０２９７ｇのＵＯ２、１．０７２８ｇのＮＨ４ＶＯ３、および０．４６２５ｇのＡｌ２Ｏ３を使用して、１％のＵ６＋をドープしたＢａ６Ａｌ５Ｖ５Ｏ２６のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。次いで、９００℃で、最後に１０００℃で、それぞれ５時間焼成し、焼成の間に２時間の粉砕時間を設けた。図５４は、Ｕ６＋ドープＢａ６Ａｌ５Ｖ５Ｏ２６の励起スペクトル（実線グラフ）および発光スペクトル（点線グラフ）を示す。
【実施例４９】
【０１９７】
Ｕ６＋ドープＢａ６Ｇａ５Ｖ５Ｏ２６の調製
１．９０１７ｇのＢａＣＯ３、０．０２６３ｇのＵＯ２、０．９４８８ｇのＮＨ４ＶＯ３、および０．７６０２ｇのＧａ２Ｏ３を使用して、１％のＵ６＋をドープしたＢａ６Ｇａ５Ｖ５Ｏ２６のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。次いで、９００℃で、最後に１０００℃で、それぞれ５時間焼成し、焼成の間に２時間の粉砕時間を設けた。図５５は、Ｕ６＋ドープＢａ６Ｇａ５Ｖ５Ｏ２６の励起スペクトル（実線グラフ）および発光スペクトル（点線グラフ）を示す。
【実施例５０】
【０１９８】
Ｕ６＋ドープＢａ６Ｉｎ５Ｖ５Ｏ２６の調製
１．６９５０ｇのＢａＣＯ３、０．０２３４ｇのＵＯ２、０．８４５７ｇのＮＨ４ＶＯ３、および１．００３６ｇのＩｎ２Ｏ３を使用して、１％のＵ６＋をドープしたＢａ６Ｉｎ５Ｖ５Ｏ２６のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。次いで、９００℃で、最後に１０００℃で、それぞれ５時間焼成し、焼成の間に２時間の粉砕時間を設けた。図５６は、Ｕ６＋ドープＢａ６Ｉｎ５Ｖ５Ｏ２６の励起スペクトル（実線グラフ）および発光スペクトル（点線グラフ）を示す。
【実施例５１】
【０１９９】
Ｕ６＋ドープＳｒＡｌ２Ｏ４の調製
２．１１４０ｇのＳｒＣＯ３、０．０３９１ｇのＵＯ２、および１．４７４８ｇのＡｌ２Ｏ３を使用して、１％のＵ６＋をドープしたＳｒＡｌ２Ｏ４のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。次いで、３回目のブレンドを２時間行い、空気中１３００℃で５時間焼成した。図５７は、Ｕ６＋ドープＳｒＡｌ２Ｏ４の励起スペクトル（実線グラフ）および発光スペクトル（点線グラフ）を示す。
【実施例５２】
【０２００】
Ｕ６＋ドープＳｒＡｌＢＯ４の調製
２．２９６６ｇのＳｒＣＯ３、０．０４２４ｇのＵＯ２、０．５４７０ｇのＢ２Ｏ３、および０．８０１１ｇのＡｌ２Ｏ３を使用して、１％のＵ６＋をドープしたＳｒＡｌＢＯ４のサンプル３グラムを合成した。ＹＳＺ媒体を使用して、サンプルをナルゲンボトル内で２時間ボールミルで粉砕した。次いで、粉末をアルミナるつぼに移し、空気中３００Ｃで５時間焼成した。次いで、５００℃、８００℃、最後に１０００℃で、それぞれ５時間焼成し、焼成の間に２時間の粉砕時間を設けた。図５８は、Ｕ６＋ドープＳｒＡｌＢＯ４の励起スペクトル（実線グラフ）および発光スペクトル（点線グラフ）を示す。
【実施例５３】
【０２０１】
Ｕ６＋ドープＣａ２ＳｉＯ４の調製
３．３７４２ｇのＣａＣＯ３、０．０９２０ｇのＵＯ２、および１．０７８４ｇのＳｉＯ２を使用して、１％のＵ６＋をドープしたＣａ２ＳｉＯ４のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１２００℃で５時間焼成した。図５９は、Ｕ６＋ドープＣａ２ＳｉＯ４の励起スペクトル（実線グラフ）および発光スペクトル（点線グラフ）を示す。
【実施例５４】
【０２０２】
Ｕ６＋ドープＭｇ２ＳｉＯ４の調製
１．６５１３ｇのＭｇＯ、０．１１１７ｇのＵＯ２、および１．３１０７ｇのＳｉＯ２を使用して、１％のＵ６＋をドープしたＭｇ２ＳｉＯ４のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。図６０は、Ｕ６＋ドープＭｇ２ＳｉＯ４の励起スペクトル（実線グラフ）および発光スペクトル（点線グラフ）を示す。
【実施例５５】
【０２０３】
Ｕ６＋ドープＣａ２ＧｅＯ４の調製
２．６９３８ｇのＣａＣＯ３、０．０７３４ｇのＵＯ２、および１．４２１７ｇのＧｅＯ２を使用して、１％のＵ６＋をドープしたＣａ２ＧｅＯ４のサンプル３グラムを合成した。ＹＳＺ媒体を使用して、サンプルをナルゲンボトル内で２時間ボールミルで粉砕した。次いで、粉末をアルミナるつぼに移し、空気中１０００℃で５時間焼成した。焼成後、粉末を再び２時間ブレンドし、空気中１１００℃で５時間焼成した。図６１は、Ｕ６＋ドープＣａ２ＧｅＯ４の励起スペクトル（実線グラフ）および発光スペクトル（点線グラフ）を示す。
【実施例５６】
【０２０４】
Ｕ６＋ドープＳｒ２ＧｅＯ４の調製
２．７８５３ｇのＳｒＣＯ３、０．０５１５ｇのＵＯ２、および０．９９６６ｇのＧｅＯ２を使用して、１％のＵ６＋をドープしたＳｒ２ＧｅＯ４のサンプル３グラムを合成した。ＹＳＺ媒体を使用して、サンプルをナルゲンボトル内で２時間ボールミルで粉砕した。次いで、粉末をアルミナるつぼに移し、空気中１０００℃で５時間焼成した。焼成後、粉末を再び２時間ブレンドし、空気中１１００℃で５時間焼成した。図６２は、Ｕ６＋ドープＳｒ２ＧｅＯ４の励起スペクトル（実線グラフ）および発光スペクトル（点線グラフ）を示す。
【実施例５７】
【０２０５】
Ｕ６＋ドープＳｒ３ＳｉＯ５の調製
３．５０３４ｇのＳｒＣＯ３、０．０６４７ｇのＵＯ２、および０．５０６１ｇのＳｉＯ２を使用して、１％のＵ６＋をドープしたＳｒ３ＳｉＯ５のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図６３は、Ｕ６＋ドープＳｒ３ＳｉＯ５の励起スペクトル（実線グラフ）および発光スペクトル（点線グラフ）を示す。
【実施例５８】
【０２０６】
Ｕ６＋ドープＣａ３ＳｉＯ５の調製
３．８０７０ｇのＣａＣＯ３、０．１０３７ｇのＵＯ２、および０．８１１１ｇのＳｉＯ２を使用して、１％のＵ６＋をドープしたＣａ３ＳｉＯ５のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図６４は、Ｕ６＋ドープＣａ３ＳｉＯ５の励起スペクトル（実線グラフ）および発光スペクトル（点線グラフ）を示す。
【実施例５９】
【０２０７】
Ｕ６＋ドープＳｒ４Ａｌ２Ｏ７の調製
３．３５６９ｇのＳｒＣＯ３、０．０６２０ｇのＵＯ２、および０．５８５５ｇのＡｌ２Ｏ３を使用して、１％のＵ６＋をドープしたＳｒ４Ａｌ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図６５は、Ｕ６＋ドープＳｒ４Ａｌ２Ｏ７の励起スペクトル（実線グラフ）および発光スペクトル（点線グラフ）を示す。
【実施例６０】
【０２０８】
Ｕ６＋ドープＣａ４Ａｌ２Ｏ７の調製
３．５５８１ｇのＣａＣＯ３、０．０９７０ｇのＵＯ２、および０．９１５３ｇのＡｌ２Ｏ３を使用して、１％のＵ６＋をドープしたＣａ４Ａｌ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図６６は、Ｕ６＋ドープＣａ４Ａｌ２Ｏ７の励起スペクトル（実線グラフ）および発光スペクトル（点線グラフ）を示す。
【実施例６１】
【０２０９】
Ｕ６＋ドープＣａ３Ｓｉ２Ｏ７の調製
３．０２９８ｇのＣａＣＯ３、０．０８２６ｇのＵＯ２、および１．２９１１ｇのＳｉＯ２を使用して、１％のＵ６＋をドープしたＣａ３Ｓｉ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図６７は、Ｕ６＋ドープＣａ３Ｓｉ２Ｏ７の励起スペクトル（実線グラフ）および発光スペクトル（点線グラフ）を示す。
【実施例６２】
【０２１０】
Ｕ６＋ドープＣａ１２Ａｌ１４Ｏ３３の調製
２．５２９２ｇのＣａＣＯ３、０．０６８９ｇのＵＯ２、および１．５１８１ｇのＡｌ２Ｏ３を使用して、１％のＵ６＋をドープしたＣａ１２Ａｌ１４Ｏ３３のサンプル３グラムを合成した。ＹＳＺ媒体を使用して、サンプルをナルゲンボトル内で２時間ボールミルで粉砕した。次いで、粉末をアルミナるつぼに移し、空気中１２００℃で５時間焼成した。焼成後、粉末を再び２時間ブレンドし、空気中１３００℃で５時間焼成した。図６８は、Ｕ６＋ドープＣａ１２Ａｌ１４Ｏ３３の励起スペクトル（実線グラフ）および発光スペクトル（点線グラフ）を示す。
【実施例６３】
【０２１１】
Ｕ６＋ドープＭｇＳｉＯ３の調製
１．１６２４ｇのＭｇＯ、０．０７９０ｇのＵＯ２、および１．８５３２ｇのＳｉＯ２を使用して、１％のＵ６＋をドープしたＭｇＳｉＯ３のサンプル３グラムを合成した。ＹＳＺ媒体を使用して、サンプルをナルゲンボトル内で２時間ボールミルで粉砕した。次いで、粉末をアルミナるつぼに移し、空気中１０００℃で５時間焼成した。図６９は、Ｕ６＋ドープＭｇＳｉＯ３の励起スペクトル（実線グラフ）および発光スペクトル（点線グラフ）を示す。
【実施例６４】
【０２１２】
Ｕ６＋ドープＢａＧｅＯ３の調製
２．２６３７ｇのＢａＣＯ３、０．０３１３ｇのＵＯ２、および１．２１１８ｇのＧｅＯ２を使用して、１％のＵ６＋をドープしたＢａＧｅＯ３のサンプル３グラムを合成した。ＹＳＺ媒体を使用して、サンプルをナルゲンボトル内で２時間ボールミルで粉砕した。次いで、粉末をアルミナるつぼに移し、空気中１０００℃で５時間焼成した。焼成後、粉末を再び２時間ブレンドし、空気中１１００℃で５時間焼成した。図７０は、Ｕ６＋ドープＢａＧｅＯ３の励起スペクトル（実線グラフ）および発光スペクトル（点線グラフ）を示す。
【実施例６５】
【０２１３】
Ｕ６＋ドープＭｇ３Ｐ２Ｏ８の調製
１．３３３５ｇのＭｇＯ、０．０９０３ｇのＵＯ２、および３．０９０２ｇのＤＡＰを使用して、１％のＵ６＋をドープしたＭｇ３Ｐ２Ｏ８のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。次いで、５００℃、７００℃、８５０℃、最後に１０００℃で、それぞれ５時間焼成し、焼成の間に２時間の粉砕時間を設けた。図７１は、Ｕ６＋ドープＭｇ３Ｐ２Ｏ８の励起スペクトル（実線グラフ）および発光スペクトル（点線グラフ）を示す。
【実施例６６】
【０２１４】
Ｕ６＋ドープＣａ３Ｖ２Ｏ８の調製
２．４９８０ｇのＣａＣＯ３、０．０６８１ｇのＵＯ２、および１．９６５９ｇのＮＨ４ＶＯ３を使用して、１％のＵ６＋をドープしたＣａ３Ｖ２Ｏ８のサンプル３グラムを合成した。ＹＳＺ媒体を使用して、サンプルをナルゲンボトル内で２時間ボールミルで粉砕した。次いで、粉末をアルミナるつぼに移し、空気中２５０℃で５時間焼成した。次いで、６００℃で、最後に１０００℃で、それぞれ５時間焼成し、焼成の間に２時間の粉砕時間を設けた。図７２は、Ｕ６＋ドープＣａ３Ｖ２Ｏ８の励起スペクトル（実線グラフ）および発光スペクトル（点線グラフ）を示す。
【実施例６７】
【０２１５】
Ｕ６＋ドープＢａ３Ｖ２Ｏ８の調製
２．７２２６ｇのＢａＣＯ３、０．０３７６ｇのＵＯ２、および１．０８６８ｇのＮＨ４ＶＯ３を使用して、１％のＵ６＋をドープしたＢａ３Ｖ２Ｏ８のサンプル３グラムを合成した。ＹＳＺ媒体を使用して、サンプルをナルゲンボトル内で２時間ボールミルで粉砕した。次いで、粉末をアルミナるつぼに移し、空気中２５０Ｃで５時間焼成した。次いで、６００℃で、最後に１０００℃で、それぞれ５時間焼成し、焼成の間に２時間の粉砕時間を設けた。図７３は、Ｕ６＋ドープＢａ３Ｖ２Ｏ８の励起スペクトル（実線グラフ）および発光スペクトル（点線グラフ）を示す。
【実施例６８】
【０２１６】
Ｕ６＋ドープＢａＭｇ２Ｖ２Ｏ８の調製
１．４０６２ｇのＢａＣＯ３、０．０１９４ｇのＵＯ２、０．５８０１ｇのＭｇＯ、および１．６８３９ｇのＮＨ４ＶＯ３を使用して、１％のＵ６＋をドープしたＢａＭｇ２Ｖ２Ｏ８のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。次いで、６００℃で、最後に９００℃で、それぞれ５時間焼成し、焼成の間に２時間の粉砕時間を設けた。図７４は、Ｕ６＋ドープＢａＭｇ２Ｖ２Ｏ８の励起スペクトル（実線グラフ）および発光スペクトル（点線グラフ）を示す。
【実施例６９】
【０２１７】
Ｕ６＋ドープＢａＡｌ２Ｓｉ２Ｏ８の調製
１．５５６９ｇのＢａＣＯ３、０．０２１５ｇのＵＯ２、０．８１２５ｇのＡｌ２Ｏ３、および１．００９４ｇのＳｉＯ２を使用して、１％のＵ６＋をドープしたＢａＡｌ２Ｓｉ２Ｏ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図７５は、Ｕ６＋ドープＢａＡｌ２Ｓｉ２Ｏ８の励起スペクトル（実線グラフ）および発光スペクトル（点線グラフ）を示す。
【実施例７０】
【０２１８】
Ｕ６＋ドープＳｒＡｌ２Ｓｉ２Ｏ８の調製
１．３３９８ｇのＳｒＣＯ３、０．０２４８ｇのＵＯ２、０．９３４７ｇのＡｌ２Ｏ３、および１．１６１２ｇのＳｉＯ２を使用して、１％のＵ６＋をドーしたプＳｒＡｌ２Ｓｉ２Ｏ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図７６は、Ｕ６＋ドープＳｒＡｌ２Ｓｉ２Ｏ８の励起スペクトル（実線グラフ）および発光スペクトル（点線グラフ）を示す。
【実施例７１】
【０２１９】
Ｕ６＋ドープＣａＡｌ２Ｓｉ２Ｏ８の調製
１．０６０９ｇのＣａＣＯ３、０．０２８９ｇのＵＯ２、１．０９１７ｇのＡｌ２Ｏ３、および１．３５６３ｇのＳｉＯ２を使用して、１％のＵ６＋をドープしたＣａＡｌ２Ｓｉ２Ｏ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図７７は、Ｕ６＋ドープＣａＡｌ２Ｓｉ２Ｏ８の励起スペクトル（実線グラフ）および発光スペクトル（点線グラフ）を示す。
【実施例７２】
【０２２０】
Ｕ６＋ドープＢａＧａ２Ｓｉ２Ｏ８の調製
１．２６８８ｇのＢａＣＯ３、０．０１７５ｇのＵＯ２、１．２１７３ｇのＧａ２Ｏ３、および０．８２２６ｇのＳｉＯ２を使用して、１％のＵ６＋をドープしたＢａＧａ２Ｓｉ２Ｏ８のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図７８は、Ｕ６＋ドープＢａＧａ２Ｓｉ２Ｏ８の励起スペクトル（実線グラフ）および発光スペクトル（点線グラフ）を示す。
【実施例７３】
【０２２１】
Ｕ６＋ドープＣａ２Ａｌ２ＳｉＯ７の調製
１．８３１５ｇのＣａＣＯ３、０．０４９９ｇのＵＯ２、０．９４２３ｇのＡｌ２Ｏ３、および０．５８５３ｇのＳｉＯ２を使用して、１％のＵ６＋をドープしたＣａ２Ａｌ２ＳｉＯ７の３グラムのサンプルを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、空気中１１００℃で５時間焼成した。図７９は、Ｕ６＋ドープＣａ２Ａｌ２ＳｉＯ７の励起スペクトル（実線グラフ）および発光スペクトル（点線グラフ）を示す。
【実施例７４】
【０２２２】
Ｕ６＋ドープＣａ２ＢＯ３Ｃｌの調製
３．３３３０ｇのＣａＣＯ３、０．０９０８ｇのＵＯ２、０．９３３２ｇのＣａＣｌ２、０．５８５４ｇのＢ２Ｏ３、および０．０９００ｇのＮＨ４Ｃｌを使用して、１％のＵ６＋をドープしたＣａ２ＢＯ３Ｃｌのサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、空気中８５０℃で５時間焼成した。図８０は、Ｕ６＋ドープＣａ２ＢＯ３Ｃｌの励起スペクトル（実線グラフ）および発光スペクトル（点線グラフ）を示す。
【実施例７５】
【０２２３】
Ｕ６＋ドープＣａ２ＰＯ４Ｃｌの調製
１．９０２６ｇのＣａＨＰＯ４、０．０７５５ｇのＵＯ２、０．７７５９ｇのＣａＣｌ２、０．６７１８ｇのＣａＣＯ３、および０．０７４８ｇのＮＨ４Ｃｌを使用して、１％のＵ６＋をドープしたＣａ２ＰＯ４Ｃｌのサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、焼成の間にボールミル粉砕しながら、空気中８５０℃および９００℃で５時間焼成した。図８１は、Ｕ６＋ドープＣａ２ＰＯ４Ｃｌの励起スペクトル（実線グラフ）および発光スペクトル（点線グラフ）を示す。
【実施例７６】
【０２２４】
Ｕ６＋ドープＣａ５（ＰＯ４）３Ｃｌの調製
２．３０７６ｇのＣａＨＰＯ４、０．０７６３ｇのＵＯ２、０．３１３７ｇのＣａＣｌ２、０．８２０５ｇのＣａＣＯ３および０．０３０２ｇのＮＨ４Ｃｌを使用して、１％のＵ６＋をドープしたＣａ５（ＰＯ４）３Ｃｌのサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、焼成の間にボールミル粉砕しながら、空気中８５０℃および９００℃で５時間焼成した。図８２は、Ｕ６＋ドープＣａ５（ＰＯ４）３Ｃｌの励起スペクトル（実線グラフ）および発光スペクトル（点線グラフ）を示す。
【実施例７７】
【０２２５】
Ｕ６＋ドープＢａ５（ＶＯ４）３Ｃｌの調製
２．４５７８ｇのＢａＣＯ３、０．２９１４ｇのＢａＣｌ２、０．０３７８ｇのＵＯ２、および０．９８２１ｇのＮＨ４ＶＯ３を使用して、１％のＵ６＋をドープしたＢａ５（ＶＯ４）３Ｃｌのサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。焼成後、粉末を再び２時間ブレンドし、焼成の間にボールミル粉砕しながら、空気中６００℃および９００℃で５時間焼成した。図８３は、Ｕ６＋ドープＢａ５（ＶＯ４）３Ｃｌの励起スペクトル（実線グラフ）および発光スペクトル（点線グラフ）を示す。
【実施例７８】
【０２２６】
Ｕ６＋ドープＳｒＯの調製
４．１７０９ｇのＳｒＣＯ３、０．０７７０ｇのＵＯ２を使用して、１％のＵ６＋をドープしたＳｒＯのサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。図８４は、Ｕ６＋ドープＳｒＯの励起スペクトル（実線グラフ）および発光スペクトル（点線グラフ）を示す。
【実施例７９】
【０２２７】
Ｕ６＋ドープＣｓ２ＣａＰ２Ｏ７の調製
２．０２８７ｇのＣｓ２ＣＯ３、０．０１６８ｇのＵＯ２、０．６１７０ｇのＣａＣＯ３、および１．６４４５ｇのＤＡＰを使用して、１％のＵ６＋をドープしたＣｓ２ＣａＰ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中２５０℃で５時間焼成した。焼成後、粉末を再び２時間ブレンドし、焼成の間にボールミル粉砕しながら、空気中６００℃および７００℃で５時間焼成した。図８５は、Ｕ６＋ドープＣｓ２ＣａＰ２Ｏ７の励起スペクトル（実線グラフ）および発光スペクトル（点線グラフ）を示す。
【実施例８０】
【０２２８】
Ｕ６＋ドープＣｓ２ＳｒＰ２Ｏ７の調製
１．８４８２ｇのＣｓ２ＣＯ３、０．０１５３ｇのＵＯ２、０．８２９０ｇのＣａＣＯ３、および１．４９８２ｇのＤＡＰを使用して、１％のＵ６＋をドープしたＣｓ２ＳｒＰ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中２５０℃で５時間焼成した。焼成後、粉末を再び２時間ブレンドし、焼成の間にボールミル粉砕しながら、空気中６００℃および７００℃で５時間焼成した。図８６は、Ｕ６＋ドープＣｓ２ＳｒＰ２Ｏ７の励起スペクトル（実線グラフ）および発光スペクトル（点線グラフ）を示す。
【実施例８１】
【０２２９】
Ｕ６＋ドープＣｓ２ＣａＶ２Ｏ７の調製
１．８７３４ｇのＣｓ２ＣＯ３、０．０１５５ｇのＵＯ２、０．５６９８ｇのＣａＣＯ３、および１．３４５２ｇのＮＨ４ＶＯ３を使用して、１％のＵ６＋をドープしたＣｓ２ＣａＶ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中２５０℃で５時間焼成した。焼成後、粉末を再び２時間ブレンドし、空気中６００℃で５時間焼成した。図８７は、Ｕ６＋ドープＣｓ２ＣａＶ２Ｏ７の励起スペクトル（実線グラフ）および発光スペクトル（点線グラフ）を示す。
【実施例８２】
【０２３０】
Ｕ６＋ドープＣｓ２ＳｒＶ２Ｏ７の調製
１．７１８４ｇのＣｓ２ＣＯ３、０．０１４２ｇのＵＯ２、０．７７０８ｇのＳｒＣＯ３、および１．２３３９ｇのＮＨ４ＶＯ３を使用して、１％のＵ６＋をドープしたＣｓ２ＳｒＶ２Ｏ７のサンプル３グラムを合成した。ＹＳＺ媒体を使用して、サンプルをナルゲンボトル内で２時間ボールミルで粉砕した。次いで、粉末をアルミナるつぼに移し、空気中２５０℃で５時間焼成した。焼成後、粉末を再び２時間ブレンドし、空気中６００℃で５時間焼成した。図８８は、Ｕ６＋ドープＣｓ２ＳｒＶ２Ｏ７の励起スペクトル（実線グラフ）および発光スペクトル（点線グラフ）を示す。
【実施例８３】
【０２３１】
Ｕ６＋ドープＮａＣａＰＯ４の調製
１．３３０９ｇのＮａ２ＨＰＯ４、０．０５０６ｇのＵＯ２、０．９１９５ｇのＣａＣＯ３および１．２７５４ｇのＣａＨＰＯ４を使用して、１％のＵ６＋をドープしたＮａＣａＰＯ４のサンプル３グラムを合成した。ＹＳＺ媒体を使用して、サンプルをナルゲンボトル内で２時間ボールミルで粉砕した。次いで、粉末をアルミナるつぼに移し、空気中６００℃で５時間焼成した。焼成後、粉末を再び２時間ブレンドし、焼成の間にボールミル粉砕をしながら、空気中８００℃および９００℃で５時間焼成した。図８９は、Ｕ６＋ドープＮａＣａＰＯ４の励起スペクトル（実線グラフ）および発光スペクトル（点線グラフ）を示す。
【実施例８４】
【０２３２】
Ｕ６＋ドープＬｉＳｒＰＯ４の調製
０．６０６１ｇのＬｉ３ＰＯ４、０．０４２４ｇのＵＯ２、０．７４８８ｇのＳｒＣＯ３、および１．９２２１ｇのＳｒＨＰＯ４を使用して、１％のＵ６＋をドープしたＬｉＳｒＰＯ４のサンプル３グラムを合成した。ＹＳＺ媒体を使用して、サンプルをナルゲンボトル内で２時間ボールミルで粉砕した。次いで、粉末をアルミナるつぼに移し、空気中６００℃で５時間焼成した。焼成後、粉末を再び２時間ブレンドし、空気中８００℃で５時間焼成した。図９０は、Ｕ６＋ドープＬｉＳｒＰＯ４の励起スペクトル（実線グラフ）および発光スペクトル（点線グラフ）を示す。
【実施例８５】
【０２３３】
Ｕ６＋ドープＮａＳｒＰＯ４の調製
１．０２８４ｇのＮａ２ＨＰＯ４、０．０３９１ｇのＵＯ２、１．０４８０ｇのＳｒＣＯ３、および１．３２９９ｇのＳｒＨＰＯ４を使用して、１％のＵ６＋をドープしたＮａＳｒＰＯ４のサンプル３グラムを合成した。ＹＳＺ媒体を使用して、サンプルをナルゲンボトル内で２時間ボールミルで粉砕した。次いで、粉末をアルミナるつぼに移し、空気中６００℃で５時間焼成した。焼成後、粉末を再び２時間ブレンドし、焼成の間にボールミル粉砕をしながら、空気中８００℃および９００℃で５時間焼成した。図９１は、Ｕ６＋ドープＮａＳｒＰＯ４の励起スペクトル（実線グラフ）および発光スペクトル（点線グラフ）を示す。
【実施例８６】
【０２３４】
Ｕ６＋ドープＫＳｒＰＯ４の調製
１．１７０６ｇのＫ２ＨＰＯ４、０．０３６３ｇのＵＯ２、０．９７２３ｇのＳｒＣＯ３、および１．２３３９ｇのＳｒＨＰＯ４を使用して、１％のＵ６＋をドープしたＫＳｒＰＯ４のサンプル３グラムを合成した。ＹＳＺ媒体を使用して、サンプルをナルゲンボトル内で２時間ボールミルで粉砕した。次いで、粉末をアルミナるつぼに移し、空気中６００℃で５時間焼成した。焼成後、粉末を再び２時間ブレンドし、焼成の間にボールミル粉砕をしながら、空気中８００℃および９００℃で５時間焼成した。図９２は、Ｕ６＋ドープＫＳｒＰＯ４の励起スペクトル（実線グラフ）および発光スペクトル（点線グラフ）を示す。
【実施例８７】
【０２３５】
Ｕ６＋ドープＫＢａＶＯ４の調製
０．７０９１ｇのＫ２ＣＯ３、０．０２７７ｇのＵＯ２、２．００４７ｇのＢａＣＯ３、および１．２００３ｇのＮＨ４ＶＯ３を使用して、１％のＵ６＋をドープしたＫＢａＶＯ４のサンプル３グラムを合成した。ＹＳＺ媒体を使用して、サンプルをナルゲンボトル内で２時間ボールミルで粉砕した。次いで、粉末をアルミナるつぼに移し、空気中３００℃で５時間焼成した。焼成後、粉末を再び２時間ブレンドし、焼成の間にボールミル粉砕しながら、空気中６００℃および９００℃で５時間焼成した。図９３は、Ｕ６＋ドープＫＢａＶＯ４の励起スペクトル（実線グラフ）および発光スペクトル（点線グラフ）を示す。
【実施例８８】
【０２３６】
Ｕ６＋ドープＫＳｒＶＯ４の調製
０．８５２６ｇのＫ２ＣＯ３、０．０３３３ｇのＵＯ２、１．８０３２ｇのＳｒＣＯ３、および１．４４３２ｇのＮＨ４ＶＯ３を使用して、１％のＵ６＋をドープしたＫＳｒＶＯ４のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。焼成後、粉末を再び２時間ブレンドし、焼成の間にボールミル粉砕しながら、空気中８００℃で５時間焼成した。図９４は、Ｕ６＋ドープＫＳｒＶＯ４の励起スペクトル（実線グラフ）および発光スペクトル（点線グラフ）を示す。
【実施例８９】
【０２３７】
Ｕ６＋ドープＫＣａＶＯ４の調製
１．０５７２ｇのＫ２ＣＯ３、０．０４１３ｇのＵＯ２、１．５１５９ｇのＣａＣＯ３、および１．７８９６ｇのＮＨ４ＶＯ３を使用して、１％のＵ６＋をドープしたＫＣａＶＯ４のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。焼成後、粉末を再び２時間ブレンドし、焼成の間にボールミル粉砕しながら、空気中８００℃で５時間焼成した。図９５は、Ｕ６＋ドープＫＣａＶＯ４の励起スペクトル（実線グラフ）および発光スペクトル（点線グラフ）を示す。
【実施例９０】
【０２３８】
Ｕ６＋ドープＢａＰ２Ｏ６の調製
２．３３８８ｇのＢａＨＰＯ４、０．０２７３ｇのＵＯ２、および１．３５０５ｇのＤＡＰを使用して、１％のＵ６＋をドープしたＢａＰ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中１５０℃で５時間焼成した。次いで、３００℃、５００℃、７００℃、最後に８００℃で、それぞれ５時間焼成し、焼成の間に２時間の粉砕時間を設けた。図９６は、Ｕ６＋ドープＢａＰ２Ｏ６の励起スペクトル（実線グラフ）および発光スペクトル（点線グラフ）を示す。
【実施例９１】
【０２３９】
Ｕ６＋ドープＣａＶ２Ｏ６の調製
１．２３８９ｇのＣａＣＯ３、０．０３７８ｇのＵＯ２、および２．９２５３ｇのＮＨ４ＶＯ３を使用して、１％のＵ６＋をドープしたＣａＶ２Ｏ６のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。次いで、６００℃で、最後に７００℃で、それぞれ５時間焼成し、焼成の間に２時間の粉砕時間を設けた。図９７は、Ｕ６＋ドープＣａＶ２Ｏの励起スペクトル（実線グラフ）および発光スペクトル（点線グラフ）を示す。
【実施例９２】
【０２４０】
Ｕ６＋ドープＳｒ５（ＢＯ３）３Ｃｌの調製
２．９９７５ｇのＳｒＣＯ３、０．０６１６ｇのＵＯ２、０．３６１７ｇのＳｒＣｌ２、０．４７６５ｇのＢ２Ｏ３、および０．０２４４ｇのＮＨ４Ｃｌを使用して、１％のＵ６＋をドープしたＳｒ５（ＢＯ３）３Ｃｌのサンプル３グラムを合成した。ＹＳＺ媒体を使用して、サンプルをナルゲンボトル内で２時間ボールミルで粉砕した。次いで、粉末をアルミナるつぼに移し、空気中８００℃で５時間焼成した。焼成後、粉末を再び２時間ブレンドし、空気中８５０℃で５時間焼成した。図９８は、Ｕ６＋ドープＳｒ５（ＢＯ３）３Ｃｌの励起スペクトル（実線グラフ）および発光スペクトル（点線グラフ）を示す。
【実施例９３】
【０２４１】
Ｕ６＋ドープＬｉＳｒＢＯ３の調製
０．９６３７ｇのＬｉＢＯ２、０．０５２３ｇのＵＯ２、および２．８３１０ｇのＳｒＣＯ３を使用して、１％のＵ６＋をドープしたＬｉＳｒＢＯ３のサンプル３グラムを合成した。ＹＳＺ媒体を使用して、サンプルをナルゲンボトル内で２時間ボールミルで粉砕した。次いで、粉末をアルミナるつぼに移し、空気中７００℃で５時間焼成した。焼成後、粉末を再び２時間ブレンドし、焼成の間にボールミル粉砕しながら、空気中７５０℃で５時間焼成した。図９９は、Ｕ６＋ドープＬｉＳｒＢＯ３の励起スペクトル（実線グラフ）および発光スペクトル（点線グラフ）を示す。
【実施例９４】
【０２４２】
Ｕ６＋ドープＬｉＣａＢＯ３の調製
１．３８４４ｇのＬｉＢＯ２、０．０７５１ｇのＵＯ２、および２．７５７４ｇのＣａＣＯ３を使用して、１％のＵ６＋をドープしたＬｉＣａＢＯ３のサンプル３グラムを合成した。ＹＳＺ媒体を使用して、サンプルをナルゲンボトル内で２時間ボールミルで粉砕した。次いで、粉末をアルミナるつぼに移し、空気中７００℃で５時間焼成した。図１００は、Ｕ６＋ドープＬｉＣａＢＯ３の励起スペクトル（実線グラフ）および発光スペクトル（点線グラフ）を示す。
【実施例９５】
【０２４３】
Ｕ６＋ドープＳｒ３ＧｅＯ４Ｆの調製
０．４４５５ｇのＳｒＦ２、０．０１９２ｇのＵＯ２、０．７４１８ｇのＧｅＯ２、および２．５８６３ｇのＳｒＣＯ３を使用して、１％のＵ６＋をドープしたＳｒ３ＧｅＯ４Ｆのサンプル３グラムを合成した。ＹＳＺ媒体を使用して、サンプルをナルゲンボトル内で２時間ボールミルで粉砕した。次いで、粉末をアルミナるつぼに移し、空気中１０００℃で５時間焼成した。焼成後、粉末を再び２時間ブレンドし、焼成の間にボールミルで粉砕しながら、空気中１０５０℃で５時間焼成した。図１０１は、Ｕ６＋ドープＳｒ３ＧｅＯ４Ｆの励起スペクトル（実線グラフ）および発光スペクトル（点線グラフ）を示す。
【実施例９６】
【０２４４】
Ｕ６＋ドープＢａ３ＢＰＯ７の調製
０．５５７９ｇのＢＰＯ４、０．０４２７ｇのＵＯ２、および３．０９１４ｇのＢａＣＯ３を使用して、１％のＵ６＋をドープしたＢａ３ＢＰＯ７のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、焼成の間にボールミル粉砕しながら、空気中１１００℃で５時間焼成した。図１０２は、Ｕ６＋ドープＢａ３ＢＰＯ７の励起スペクトル（実線グラフ）および発光スペクトル（点線グラフ）を示す。
【実施例９７】
【０２４５】
Ｕ６＋ドープＳｒ３ＢＰＯ７の調製
０．７５３５ｇのＢＰＯ４、０．０５７７ｇのＵＯ２、および３．１２３３ｇのＳｒＣＯ３を使用して、１％のＵ６＋をドープしたＳｒ３ＢＰＯ７のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。焼成後、粉末を再び２時間ブレンドし、焼成の間にボールミル粉砕しながら、空気中１１００℃で５時間焼成した。図１０３は、Ｕ６＋ドープＳｒ３ＢＰＯ７の励起スペクトル（実線グラフ）および発光スペクトル（点線グラフ）を示す。
【実施例９８】
【０２４６】
Ｕ６＋ドープＢａ３Ｂ６Ｓｉ２Ｏ１６の調製
０．４７９８ｇのＳｉＯ２、０．０３０７ｇのＵＯ２、および２．７１０８ｇのＢａＢ２Ｏ４−Ｈ２Ｏを使用して、１％のＵ６＋をドープしたＢａ３Ｂ６Ｓｉ２Ｏ１６のサンプル３グラムを合成した。ＹＳＺ媒体を使用して、サンプルをナルゲンボトル内で２時間ボールミルで粉砕した。次いで、粉末をアルミナるつぼに移し、空気中７５０℃で５時間焼成した。図１０４は、Ｕ６＋ドープＢａ３Ｂ６Ｓｉ２Ｏ１６の励起スペクトル（実線グラフ）および発光スペクトル（点線グラフ）を示す。
【実施例９９】
【０２４７】
Ｕ６＋ドープＳｒ３Ｂ２ＳｉＯ８の調製
０．４２６９ｇのＳｉＯ２、０．５１６２ｇのＢ２Ｏ３、０．０５４６ｇのＵＯ２、および２．９５５４ｇのＳｒＣＯ３を使用して、１％のＵ６＋をドープしたＳｒ３Ｂ２ＳｉＯ８のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。次いで、９００℃で、最後に１１００℃で、それぞれ５時間焼成し、焼成の間に２時間の粉砕時間を設けた。図１０５は、Ｕ６＋ドープＳｒ３Ｂ２ＳｉＯ８の励起スペクトル（実線グラフ）および発光スペクトル（点線グラフ）を示す。
【実施例１００】
【０２４８】
Ｕ６＋ドープＣａ１１Ｂ２Ｓｉ４Ｏ２２の調製
０．８０１２ｇのＳｉＯ２、０．２４２２ｇのＢ２Ｏ３、０．０９３９ｇのＵＯ２、および３．４４７２ｇのＣａＣＯ３を使用して、１％のＵ６＋をドープしたＣａ１１Ｂ２Ｓｉ４Ｏ２２のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。次いで、９００℃で、最後に１１００℃で、それぞれ５時間焼成し、焼成の間に２時間の粉砕時間を設けた。図１０６は、Ｕ６＋ドープＣａ１１Ｂ２Ｓｉ４Ｏ２２の励起スペクトル（実線グラフ）および発光スペクトル（点線グラフ）を示す。
【実施例１０１】
【０２４９】
Ｕ６＋ドープＳｒ３Ａｌ１０ＳｉＯ２０の調製
０．２１４６ｇのＳｉＯ２、１．７２７６ｇのＡｌ２Ｏ３、０．０２７５ｇのＵＯ２、１．４８５９ｇのＳｒＣＯ３を使用して、１％のＵ６＋をドープしたＳｒ３Ａｌ１０ＳｉＯ２０のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。次いで、１１００℃で、それぞれ５時間焼成し、焼成の間に２時間の粉砕時間を設けた。図１０７は、Ｕ６＋ドープＳｒ３Ａｌ１０ＳｉＯ２０の励起スペクトル（実線グラフ）および発光スペクトル（点線グラフ）を示す。
【実施例１０２】
【０２５０】
Ｕ６＋ドープＢａ６．５Ａｌ１１Ｓｉ５Ｏ３３の調製
０．５０９６ｇのＳｉＯ２、０．９０２４ｇのＡｌ２Ｏ３、０．０２８２ｇのＵＯ２、および２．０４３５ｇのＢａＣＯ３を使用して、１％のＵ６＋をドープしたＢａ６．５Ａｌ１１Ｓｉ５Ｏ３３のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。次いで、１１００℃で、それぞれ５時間焼成し、焼成の間に２時間の粉砕時間を設けた。図１０８は、Ｕ６＋ドープＢａ６．５Ａｌ１１Ｓｉ５Ｏ３３の励起スペクトル（実線グラフ）および発光スペクトル（点線グラフ）を示す。
【実施例１０３】
【０２５１】
Ｕ６＋ドープＳｒ１０Ｇａ６Ｓｃ４Ｏ２５の調製
０．８９２９ｇのＧａ２Ｏ３、０．４３８０ｇのＳｃ２Ｏ３、０．０４２９ｇのＵＯ２、２．３２０７ｇのＳｒＣＯ３を使用して、１％のＵ６＋をドープしたＳｒ１０Ｇａ６Ｓｃ４Ｏ２５のサンプル３グラムを合成した。ＹＳＺ媒体を使用して、サンプルをナルゲンボトル内で２時間ボールミルで粉砕した。次いで、粉末をアルミナるつぼに移し、空気中１１００℃で５時間焼成した。次いで、１１００℃で、それぞれ５時間焼成し、焼成の間に２時間の粉砕時間を設けた。図１０９は、Ｕ６＋ドープＳｒ１０Ｇａ６Ｓｃ４Ｏ２５の励起スペクトル（実線グラフ）および発光スペクトル（点線グラフ）を示す。
【実施例１０４】
【０２５２】
Ｕ６＋ドープＬｉＢａ２Ｂ５Ｏ１０の調製
０．２９９９ｇのＬｉＢＯ２、０．０６２５ｇのＵＯ２、および２．８７６１ｇのＢａＢ２Ｏ４−Ｈ２Ｏを使用して、１％のＵ６＋をドープしたＬｉＢａ２Ｂ５Ｏ１０のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。焼成後、粉末を再び２時間ブレンドし、焼成の間にボールミル粉砕しながら、空気中６００℃で５時間焼成した。図１１０は、Ｕ６＋ドープＬｉＢａ２Ｂ５Ｏ１０の励起スペクトル（実線グラフ）および発光スペクトル（点線グラフ）を示す。
【実施例１０５】
【０２５３】
Ｕ６＋ドープＬｉＳｒ４Ｂ３Ｏ９の調製
０．４６９９ｇのＬｉ２Ｂ４Ｏ７、０．０６００ｇのＵＯ２、３．２４８７ｇのＳｒＣＯ３、および０．１９３４ｇのＢ２Ｏ３を使用して、１％のＵ６＋をドープしたＬｉＳｒ４Ｂ３Ｏ９のサンプル３グラムを合成した。ＹＳＺ媒体を使用して、サンプルをナルゲンボトル内で２時間ボールミルで粉砕した。次いで、粉末をアルミナるつぼに移し、空気中５００℃で５時間焼成した。焼成後、粉末を再び２時間ブレンドし、焼成の間にボールミル粉砕しながら、空気中６００℃および７００℃で５時間焼成した。図１１１は、Ｕ６＋ドープＬｉＳｒ４Ｂ３Ｏ９の励起スペクトル（実線グラフ）および発光スペクトル（点線グラフ）を示す。
【０２５４】
本明細書では本開示のある特定の特徴のみを例示および説明してきたが、当業者には多くの修正および変更が思い浮かぶであろう。したがって、添付の特許請求の範囲は、本開示の真の精神の範囲内にあるそのようなすべての修正および変更を網羅することを意図していることを理解されたい。
【図１】
2020534694.tif 000003
【図２】
2020534694.tif 000004
【図３】
2020534694.tif 000005
【図４】
2020534694.tif 000006
【図５】
2020534694.tif 000007
【図６】
2020534694.tif 000008
【図７】
2020534694.tif 000009
【図８】
2020534694.tif 000010
【図９】
2020534694.tif 000011
【図１０】
2020534694.tif 000012
【図１１】
2020534694.tif 000013
【図１２】
2020534694.tif 000014
【図１３】
2020534694.tif 000015
【図１４】
2020534694.tif 000016
【図１５】
2020534694.tif 000017
【図１６】
2020534694.tif 000018
【図１７】
2020534694.tif 000019
【図１８】
2020534694.tif 000020
【図１９】
2020534694.tif 000021
【図２０】
2020534694.tif 000022
【図２１】
2020534694.tif 000023
【図２２】
2020534694.tif 000024
【図２３】
2020534694.tif 000025
【図２４】
2020534694.tif 000026
【図２５】
2020534694.tif 000027
【図２６】
2020534694.tif 000028
【図２７】
2020534694.tif 000029
【図２８】
2020534694.tif 000030
【図２９】
2020534694.tif 000031
【図３０】
2020534694.tif 000032
【図３１】
2020534694.tif 000033
【図３２】
2020534694.tif 000034
【図３３】
2020534694.tif 000035
【図３４】
2020534694.tif 000036
【図３５】
2020534694.tif 000037
【図３６】
2020534694.tif 000038
【図３７】
2020534694.tif 000039
【図３８】
2020534694.tif 000040
【図３９】
2020534694.tif 000041
【図４０】
2020534694.tif 000042
【図４１】
2020534694.tif 000043
【図４２】
2020534694.tif 000044
【図４３】
2020534694.tif 000045
【図４４】
2020534694.tif 000046
【図４５】
2020534694.tif 000047
【図４６】
2020534694.tif 000048
【図４７】
2020534694.tif 000049
【図４８】
2020534694.tif 000050
【図４９】
2020534694.tif 000051
【図５０】
2020534694.tif 000052
【図５１】
2020534694.tif 000053
【図５２】
2020534694.tif 000054
【図５３】
2020534694.tif 000055
【図５４】
2020534694.tif 000056
【図５５】
2020534694.tif 000057
【図５６】
2020534694.tif 000058
【図５７】
2020534694.tif 000059
【図５８】
2020534694.tif 000060
【図５９】
2020534694.tif 000061
【図６０】
2020534694.tif 000062
【図６１】
2020534694.tif 000063
【図６２】
2020534694.tif 000064
【図６３】
2020534694.tif 000065
【図６４】
2020534694.tif 000066
【図６５】
2020534694.tif 000067
【図６６】
2020534694.tif 000068
【図６７】
2020534694.tif 000069
【図６８】
2020534694.tif 000070
【図６９】
2020534694.tif 000071
【図７０】
2020534694.tif 000072
【図７１】
2020534694.tif 000073
【図７２】
2020534694.tif 000074
【図７３】
2020534694.tif 000075
【図７４】
2020534694.tif 000076
【図７５】
2020534694.tif 000077
【図７６】
2020534694.tif 000078
【図７７】
2020534694.tif 000079
【図７８】
2020534694.tif 000080
【図７９】
2020534694.tif 000081
【図８０】
2020534694.tif 000082
【図８１】
2020534694.tif 000083
【図８２】
2020534694.tif 000084
【図８３】
2020534694.tif 000085
【図８４】
2020534694.tif 000086
【図８５】
2020534694.tif 000087
【図８６】
2020534694.tif 000088
【図８７】
2020534694.tif 000089
【図８８】
2020534694.tif 000090
【図８９】
2020534694.tif 000091
【図９０】
2020534694.tif 000092
【図９１】
2020534694.tif 000093
【図９２】
2020534694.tif 000094
【図９３】
2020534694.tif 000095
【図９４】
2020534694.tif 000096
【図９５】
2020534694.tif 000097
【図９６】
2020534694.tif 000098
【図９７】
2020534694.tif 000099
【図９８】
2020534694.tif 000100
【図９９】
2020534694.tif 000101
【図１００】
2020534694.tif 000102
【図１０１】
2020534694.tif 000103
【図１０２】
2020534694.tif 000104
【図１０３】
2020534694.tif 000105
【図１０４】
2020534694.tif 000106
【図１０５】
2020534694.tif 000107
【図１０６】
2020534694.tif 000108
【図１０７】
2020534694.tif 000109
【図１０８】
2020534694.tif 000110
【図１０９】
2020534694.tif 000111
【図１１０】
2020534694.tif 000112
【図１１１】
2020534694.tif 000113
【国際調査報告】
2020534694.tif 000114
2020534694.tif 000115